(57)【要約】【課題】電子写真感光体において、長期間高耐久性があり、像濃度低下、画像ボケによる画像劣化が抑制され、高画質画像が安定に得られる電子写真感光体を提供し、その感光体を用いることにより、感光体の交換が不要で、高速印刷、感光体の小径化による装置小型化を実現し、繰り返し使用においても高画質を安定に得る電子写真方法、装置、プロセスカートリッジを提供することを目的とする。【解決手段】導電性支持体上に下記一般式（化１）で表される少なくとも１つのジアルキルアミノ基を有するアミン化合物を有効成分として含有する感光層を有することを特徴とする電子写真感光体を主たる構成にした。【化１】2004062131.tif 000181【選択図】　　　図４
2004062131.tif 000002
【特許請求の範囲】
【請求項１】
導電性支持体上に下記一般式（１）で表される少なくとも１つのジアルキルアミノ基を有するアミン化合物を有効成分として含有する感光層を有することを特徴とする電子写真感光体。
【化１】
2004062131.tif 000149
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｎは１〜４の整数を表す。Ａｒは置換もしくは無置換の芳香環基を表す。）
【請求項２】
導電性支持体上に下記一般式（２）で表される少なくとも１つのジアルキルアミノ基を有するアミン化合物を有効成分として含有する感光層を有することを特徴とする電子写真感光体。
【化２】
2004062131.tif 000150
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｌ、ｍ、ｎは０〜３の整数を表す。ただしｌ、ｍ、ｎが同時に０となることはない。Ａｒ１、Ａｒ２、Ａｒ３は置換若しくは無置換の芳香環基を表し、同一でも異なっていてもよい。また、Ａｒ１とＡｒ２、Ａｒ２とＡｒ３、もしくはＡｒ３とＡｒ１はそれぞれ共同で窒素原子を含む複素環基を形成していてもよい。）
【請求項３】
導電性支持体上に下記一般式（３）で表される少なくとも１つのジアルキルアミノ基を有するアミン化合物を有効成分として含有する感光層を有することを特徴とする電子写真感光体。
【化３】
2004062131.tif 000151
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｋ、ｌ、ｍ、ｎは０〜３の整数を表す。ただしｋ、ｌ、ｍ、ｎが同時に０となることはない。Ａｒ１、Ａｒ２、Ａｒ３およびＡｒ４は置換もしくは無置換の芳香環基を表し、それぞれ同一でも異なっていてもよい。また、Ａｒ１とＡｒ２、Ａｒ１とＡｒ４、もしくはＡｒ３とＡｒ４はそれぞれ共同で環を形成していてもよい。）
【請求項４】
導電性支持体上に下記一般式（４）で表される少なくとも１つのジアルキルアミノ基を有するアミン化合物を有効成分として含有する感光層を有することを特徴とする電子写真感光体。
【化４】
2004062131.tif 000152
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｋ、ｌ、ｍ、ｎは０〜３の整数を表す。ただしｋ、ｌ、ｍ、ｎが同時に０となることはない。Ａｒ１、Ａｒ２、Ａｒ３およびＡｒ４は置換もしくは無置換の芳香環基を表し、それぞれ同一でも異なっていてもよい。また、Ａｒ１とＡｒ２、Ａｒ１とＡｒ３、もしくはＡｒ３とＡｒ４はそれぞれ共同で環を形成していてもよい。）
【請求項５】
導電性支持体上に下記一般式（５）で表される少なくとも１つのジアルキルアミノ基を有するアミン化合物を有効成分として含有する感光層を有することを特徴とする電子写真感光体。
【化５】
2004062131.tif 000153
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｋ、ｌ、ｍ、ｎは０〜３の整数を表す。ただしｋ、ｌ、ｍ、ｎが同時に０となることはない。Ａｒ１、Ａｒ２、Ａｒ３およびＡｒ４は置換もしくは無置換の芳香環基を表し、それぞれ同一でも異なっていてもよい。また、Ａｒ１とＡｒ２、Ａｒ１とＡｒ３、もしくはＡｒ１とＡｒ４はそれぞれ共同で環を形成していてもよい。Ｘはメチレン基、シクロヘキシリデン基、酸素原子または硫黄原子を表す。）
【請求項６】
導電性支持体上に下記一般式（６）で表される少なくとも１つのジアルキルアミノ基を有するアミン化合物を有効成分として含有する感光層を有することを特徴とする電子写真感光体。
【化６】
2004062131.tif 000154
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｌ、ｍは０〜３の整数を表す。ただしｌ、ｍが同時に０となることはない。Ａｒ１、Ａｒ２及びＡｒ３は置換もしくは無置換の芳香環基を表し、それぞれ同一でも異なっていてもよい。また、Ａｒ１とＡｒ２、Ａｒ１とＡｒ３はそれぞれ共同で環を形成していてもよい。ｎは１〜４の整数を表す。）
【請求項７】
導電性支持体上に下記一般式（７）で表される少なくとも１つのジアルキルアミノ基を有するアミン化合物を有効成分として含有する感光層を有することを特徴とする電子写真感光体。
【化７】
2004062131.tif 000155
（式中、Ｒ１、Ｒ２は芳香環基置換もしくは無置換の炭素数１〜４のアルキル基を表し、同一でも異なっていてもよい。また、Ｒ１、Ｒ２は互いに結合し窒素原子を含む複素環を形成していてもよい。ｍ、ｎは０〜３の整数を表す。ただしｍとｎが同時に０となることはない。Ｒ３、Ｒ４は水素原子、置換もしくは無置換の炭素数１〜１１のアルキル基、置換もしくは無置換の芳香環基を表し、それぞれ同一でも異なっていてもよい。また、Ａｒ１、Ａｒ２は置換もしくは無置換の芳香環基を表し、それぞれ同一でも異なっていてもよい。ただし、Ａｒ１、Ａｒ２、Ｒ３もしくはＲ４のいずれか１つは芳香族複素環基である。）
【請求項８】
導電性支持体上に下記一般式（８）で表される少なくとも１つのジアルキルアミノ基を有するアミン化合物を有効成分として含有する感光層を有することを特徴とする電子写真感光体。
【化８】
2004062131.tif 000156
（式中、Ｒ１、Ｒ２は芳香環基置換もしくは無置換の炭素数１〜４のアルキル基を表し、同一でも異なっていてもよい。また、Ｒ１、Ｒ２は互いに結合し窒素原子を含む複素環を形成していてもよい。ｍ、ｎは０〜３の整数を表す。ただしｍとｎが同時に０となることはない。Ｒ３は水素原子、置換もしくは無置換の炭素数１〜１１のアルキル基、置換もしくは無置換の芳香環基を表す。Ａｒ１、Ａｒ２、Ａｒ３、Ａｒ４およびＡｒ５は置換もしくは無置換の芳香環基を表し、同一でも異なっていてもよい。また、Ａｒ１、Ａｒ２、もしくはＡｒ１、Ａｒ３は共同で窒素原子を含む複素環基を形成していてもよい。）
【請求項９】
導電性支持体上に下記一般式（９）で表される少なくとも１つのジアルキルアミノ基を有するアミン化合物を有効成分として含有する感光層を有することを特徴とする電子写真感光体。
【化９】
2004062131.tif 000157
（式中、Ｒ１、Ｒ２は芳香環基置換もしくは無置換の炭素数１〜４のアルキル基を表し、同一でも異なっていてもよい。また、Ｒ１、Ｒ２は互いに結合し窒素原子を含む複素環を形成していてもよい。ｍ、ｎは０〜３の整数を表す。ただしｍとｎが同時に０となることはない。また、Ａｒ１、Ａｒ２、Ａｒ３、Ａｒ４およびＡｒ５は置換もしくは無置換の芳香環基を表し、同一でも異なっていてもよい。Ａｒ１、Ａｒ２もしくはＡｒ１、Ａｒ３は共同で窒素原子を含む複素環基を形成していてもよい。）
【請求項１０】
導電性支持体上に下記一般式（１０）で表される少なくとも１つのジアルキルアミノ基を有するアミン化合物を有効成分として含有する感光層を有することを特徴とする電子写真感光体。
【化１０】
2004062131.tif 000158
（式中、Ｒ１、Ｒ２は芳香環基置換もしくは無置換の炭素数１〜４のアルキル基を表し、同一でも異なっていてもよい。また、Ｒ１、Ｒ２は互いに結合し窒素原子を含む複素環を形成していてもよい。ｎは１〜３の整数を表す。また、Ａｒ１、Ａｒ２、Ａｒ３およびＡｒ４は置換もしくは無置換の芳香環基を表し、同一でも異なっていてもよい。Ａｒ１、Ａｒ２もしくはＡｒ１、Ａｒ３は共同で窒素原子を含む複素環基を形成していてもよい。）
【請求項１１】
導電性支持体上に下記一般式（１１）で表される少なくとも１つのジアルキルアミノ基を有するアミン化合物を有効成分として含有する感光層を有することを特徴とする電子写真感光体。
【化１１】
2004062131.tif 000159
〔式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｌは１〜３の整数を表す。Ａｒ１、Ａｒ２は置換若しくは無置換の芳香環基を表し、同一でも異なっていてもよい。Ｒ３、Ｒ４は水素原子、置換もしくは無置換の炭素数１〜４のアルキル基、または置換もしくは無置換の芳香環基、あるいは
【化１２】
2004062131.tif 000160
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｍ、ｎは０〜３の整数を表す。Ｒ５、Ｒ６は水素原子、置換もしくは無置換の炭素数１〜４のアルキル基、または置換もしくは無置換の芳香環基を表し、同一でも異なっていてもよい。）
を表し、同一でも異なっていても良い。Ｒ３とＲ４、Ｒ５とＲ６、もしくはＡｒ１とＡｒ２は共同で環を形成していてもよい。〕
【請求項１２】
導電性支持体上に下記一般式（１２）で表される少なくとも１つのジアルキルアミノ基を有するアミン化合物を有効成分として含有する感光層を有することを特徴とする電子写真感光体。
【化１３】
2004062131.tif 000161
〔式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｎは１〜３の整数を表す。Ａｒ１、Ａｒ２は置換若しくは無置換の芳香環基を表し、同一でも異なっていてもよい。Ｒ３、Ｒ４は水素原子、置換もしくは無置換の炭素数１〜４のアルキル基、または置換もしくは無置換の芳香環基、あるいは
【化１４】
2004062131.tif 000162
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｍ、ｎは０〜３の整数を表す。Ｒ５、Ｒ６は水素原子、置換もしくは無置換の炭素数１〜４のアルキル基、または置換もしくは無置換の芳香環基を表し、同一でも異なっていてもよい。）
を表し、同一でも異なっていても良い。ただし、Ｒ３、Ｒ４は同時に水素原子となることはない。Ｒ３とＲ４、Ｒ５とＲ６、もしくはＡｒ１とＡｒ２は共同で環を形成していてもよい。〕
【請求項１３】
導電性支持体上に下記一般式（１３）で表される少なくとも１つのジアルキルアミノ基を有するアミン化合物を有効成分として含有する感光層を有することを特徴とする電子写真感光体。
【化１５】
2004062131.tif 000163
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。Ｒ３、Ｒ４は置換もしくは無置換の炭素数１〜４のアルキル基、または置換もしくは無置換の芳香環基を表し、同一でも異なっていても良い。Ｒ５、Ｒ６及びＲ７は水素原子、置換もしくは無置換の炭素数１〜４のアルキル基、または置換もしくは無置換の芳香環基を表す。Ａｒ１、Ａｒ２は置換若しくは無置換の芳香環基を表し、同一でも異なっていてもよい。Ｒ３、Ｒ４もしくはＡｒ２、Ｒ４は共同で窒素原子を含む複素環基を形成していてもよい。またＡｒ１とＲ５は共同で環を形成していてもよい。ｌは１〜３の、ｍは０〜３の、ｎは０または１の整数を表す。）
【請求項１４】
導電性支持体上に下記一般式（１４）で表される少なくとも１つのジアルキルアミノ基を有するアミン化合物を有効成分として含有する感光層を有することを特徴とする電子写真感光体。
【化１６】
2004062131.tif 000164
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。Ｒ３、Ｒ４は置換もしくは無置換の炭素数１〜４のアルキル基、または置換もしくは無置換の芳香環基を表し、同一でも異なっていても良い。Ｒ５、Ｒ６及びＲ７は水素原子、置換もしくは無置換の炭素数１〜４のアルキル基、または置換もしくは無置換の芳香環基を表す。Ａｒ１、Ａｒ２は置換若しくは無置換の芳香環基を表し、同一でも異なっていてもよい。Ｒ３、Ｒ４もしくはＡｒ２、Ｒ４は共同で窒素原子を含む複素環基を形成していてもよい。またＡｒ１とＲ５は共同で環を形成していてもよい。ｌは１〜３の、ｍは０〜３の、ｎは０または１の整数を表す。）
【請求項１５】
導電性支持体上に下記一般式（１５）で表される少なくとも１つのジアルキルアミノ基を有するアミン化合物を有効成分として含有する感光層を有することを特徴とする電子写真感光体。
【化１７】
2004062131.tif 000165
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｌ、ｍは０〜３の整数を表す。ただしｌとｍが同時に０となることはない。Ｒ３は置換もしくは無置換の炭素数１〜４のアルキル基、または置換もしくは無置換の芳香環基を表す。Ｒ４は水素原子、置換もしくは無置換の炭素数１〜４のアルキル基、または置換もしくは無置換の芳香環基を表す。Ａｒ１、Ａｒ２は置換若しくは無置換の芳香環基を表す。Ａｒ１とＲ４、Ａｒ２とＲ３、もしくはＡｒ２同士は、共同で環を形成していてもよい。ｎは０または１の整数を表す。）
【請求項１６】
導電性支持体上に下記一般式（１６）で表される少なくとも１つのジアルキルアミノ基を有するアミン化合物を有効成分として含有する感光層を有することを特徴とする電子写真感光体。
【化１８】
2004062131.tif 000166
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｌ、ｍは０〜３の整数を表す。ただしｌとｍが同時に０となることはない。Ｒ３は置換もしくは無置換の炭素数１〜４のアルキル基、または置換もしくは無置換の芳香環基を表す。Ｒ４は水素原子、置換もしくは無置換の炭素数１〜４のアルキル基、または置換もしくは無置換の芳香環基を表す。Ａｒ１、Ａｒ２は置換若しくは無置換の芳香環基を表す。Ａｒ１とＲ４、Ａｒ２とＲ３、もしくはＡｒ２同士は、共同で環を形成していてもよい。ｎは０または１の整数を表す。）
【請求項１７】
導電性支持体上に下記一般式（１７）で表される少なくとも１つのジアルキルアミノ基を有するアミン化合物を有効成分として含有する感光層を有することを特徴とする電子写真感光体。
【化１９】
2004062131.tif 000167
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｋ、ｌ、ｍは０〜３の整数を表す。ただしｋ、ｌ、ｍが同時に０となることはない。Ｒ３は水素原子、置換もしくは無置換の炭素数１〜４のアルキル基、または置換もしくは無置換の芳香環基を表す。Ａｒ１、Ａｒ２は置換若しくは無置換の芳香環基を表す。Ａｒ１とＲ４、Ａｒ２とＲ３、もしくはＡｒ２同士は、共同で環を形成していてもよい。ｎは０または１の整数を表す。）
【請求項１８】
導電性支持体上に下記一般式（１８）で表される少なくとも１つのジアルキルアミノ基を有するアミン化合物を有効成分として含有する感光層を有することを特徴とする電子写真感光体。
【化２０】
2004062131.tif 000168
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｋ、ｌ、ｍは０〜３の整数を表す。ただしｋ、ｌ、ｍが同時に０となることはない。Ｒ３は水素原子、置換もしくは無置換の炭素数１〜４のアルキル基、または置換もしくは無置換の芳香環基を表す。Ａｒ１、Ａｒ２は置換若しくは無置換の芳香環基を表す。Ａｒ１とＲ４、Ａｒ２とＲ３、もしくはＡｒ２同士は、共同で環を形成していてもよい。ｎは０または１の整数を表す。）
【請求項１９】
導電性支持体上に下記一般式（１９）で表される少なくとも１つのジアルキルアミノ基を有するアミン化合物を有効成分として含有する感光層を有することを特徴とする電子写真感光体。
【化２１】
2004062131.tif 000169
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。Ｒ３、Ｒ４は置換もしくは無置換の炭素数１〜４のアルキル基、または置換もしくは無置換の芳香環基を表し、同一でも異なっていても良い。Ｒ５は水素原子、置換もしくは無置換の炭素数１〜４のアルキル基、または置換もしくは無置換の芳香環基を表す。Ａｒ１、Ａｒ２は置換若しくは無置換の芳香環基を表す。Ｒ３、Ｒ４、もしくはＡｒ１、Ｒ４は共同で窒素原子を含む複素環基を形成していてもよい。ｋ、ｌ、ｍは０〜３の整数を表す。ｎは１または２の整数を表す。ただし、ｋ、ｌ、ｍが同時に０の場合は、Ｒ３、Ｒ４は炭素数１〜４のアルキル基を表し、同一でも異なっていてもよく、また、Ｒ３、Ｒ４は互いに結合し窒素原子を含む複素環基を形成していてもよい。）
【請求項２０】
導電性支持体上に下記一般式（２０）で表される少なくとも１つのジアルキルアミノ基を有するアミン化合物を有効成分として含有する感光層を有することを特徴とする電子写真感光体。
【化２２】
2004062131.tif 000170
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。Ｒ３、Ｒ４は置換もしくは無置換の炭素数１〜４のアルキル基、または置換もしくは無置換の芳香環基を表し、同一でも異なっていても良い。Ｒ５は水素原子、置換もしくは無置換の炭素数１〜４のアルキル基、または置換もしくは無置換の芳香環基を表す。Ａｒ１、Ａｒ２は置換若しくは無置換の芳香環基を表す。Ｒ３、Ｒ４、もしくはＡｒ１、Ｒ４は共同で窒素原子を含む複素環基を形成していてもよい。ｍは０〜４の、ｎは１または２の整数を表す。ただし、ｍが０の場合は、Ｒ３、Ｒ４、は炭素数１〜４のアルキル基を表し、同一でも異なっていてもよく、また、Ｒ３、Ｒ４は互いに結合し窒素原子を含む複素環基を形成していてもよい。）
【請求項２１】
導電性支持体上に下記一般式（２１）で表される少なくとも１つのジアルキルアミノ基を有するアミン化合物を有効成分として含有する感光層を有することを特徴とする電子写真感光体。
【化２３】
2004062131.tif 000171
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。Ａｒは置換若しくは無置換の芳香環基を表す。Ｒ３、Ｒ４は水素原子、置換もしくは無置換の炭素数１〜４のアルキル基、または置換もしくは無置換の芳香環基を表す。ｌ、ｍ、ｎは０〜３の整数を表し、同時に０となることはない。）
【請求項２２】
導電性支持体上に下記一般式（２２）で表される少なくとも１つのジアルキルアミノ基を有するアミン化合物を有効成分として含有する感光層を有することを特徴とする電子写真感光体。
【化２４】
2004062131.tif 000172
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。Ａｒ１、Ａｒ２、Ａｒ３は置換若しくは無置換の芳香環基を表す。Ｒ３は水素原子、置換もしくは無置換の炭素数１〜４のアルキル基、または置換もしくは無置換の芳香環基を表す。ｌ、ｍは０〜３の整数を表し、同時に０となることはない。ｎは１〜３の整数を表す。）
【請求項２３】
感光層において、電荷輸送物質と、請求項１から２２のいずれか１項に記載の前記一般式（１）から（２２）で表されるアミン化合物の中から少なくともいずれか１つと含有されていることを特徴とする電子写真感光体。
【請求項２４】
請求項２３記載の電荷輸送物質が下記一般式（２３）で表されるスチルベン化合物であることを特徴とする電子写真感光体。
【化２５】
2004062131.tif 000173
〔式中、ｎは０または１の整数、Ｒ１は水素原子、アルキル基または置換もしくは無置換のフェニル基を表し、Ａｒ１は置換もしくは無置換のアリール基を表し、Ｒ５は炭素数１〜４アルキル基、あるいは置換もしくは無置換の芳香環基を表し、Ａは
【化２６】
2004062131.tif 000174
９−アントリル基または置換もしくは無置換のカルバゾリル基であり、ここでＲ２は水素原子、アルキル基、アルコキシ基、ハロゲン原子または下記式で表される基である。
【化２７】
2004062131.tif 000175
（ただし、Ｒ３およびＲ４は置換もしくは無置換の芳香環基を示し、Ｒ３およびＲ４は同じでも異なっていてもよく、環を形成していてもよい）を表し、ｍは１〜３の整数を表し、２以上の時Ｒ２は同一でも異なっていてもよい。また、ｎが０の時、ＡとＲ１は共同で環を形成していてもよい。〕
【請求項２５】
請求項２３記載の電荷輸送物質が下記一般式（２４）で表されるアミノビフェニル化合物であることを特徴とする電子写真感光体。
【化２８】
2004062131.tif 000176
（式中、Ｒ１、Ｒ３およびＲ４は水素原子、アミノ基、アルコキシ基、チオアルコキシ基、アリールオキシ基、メチレンジオキシ基、置換もしくは無置換のアルキル基、ハロゲン原子または置換もしくは無置換のアリール基を表し、Ｒ２は水素原子、アルコキシ基、置換もしくは無置換のアルキル基またはハロゲン原子を表す。また、ｋ、ｌ、ｍおよびｎは１、２、３または４の整数であり、それぞれが２、３または４の整数の時は、Ｒ１、Ｒ２、Ｒ３およびＲ４は同じでも異なっていてもよい。）
【請求項２６】
請求項２３記載の電荷輸送物質が、高分子型電荷輸送物質であることを特徴とする電子写真感光体。
【請求項２７】
請求項２６記載の高分子型電荷輸送物質が下記一般式（２５）で表される物質であることを特徴とする電子写真感光体。
【化２９】
2004062131.tif 000177
〔式中、Ｒ７、Ｒ８は置換もしくは無置換の芳香環基、Ａｒ１、Ａｒ２、Ａｒ３は同一あるいは異なる芳香環基を表す。ｋ、ｊは組成を表し、０．１≦ｋ≦１、０≦ｊ≦０．９、ｎは繰り返し単位数を表し５〜５０００の整数である。
Ｘは脂肪族の２価基、環状脂肪族の２価基、または下記式で表される２価基を表す。
【化３０】
2004062131.tif 000178
式中、Ｒ１０１、Ｒ１０２は各々独立して置換もしくは無置換のアルキル基、芳香環基またはハロゲン原子を表す。ｌ、ｍは０〜４の整数、Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す。）または、下記式
【化３１】
2004062131.tif 000179
（式中、ａは１〜２０の整数、ｂは１〜２０００の整数、Ｒ１０３、Ｒ１０４は置換または無置換のアルキル基又はアリール基を表す。）を表す。ここで、Ｒ１０１とＲ１０２、Ｒ１０３とＲ１０４は、それぞれ同一でも異なってもよい。〕
【請求項２８】
請求項２７記載の高分子型電荷輸送物質が下記一般式（２６）で表される物質であることを特徴とする電子写真感光体。
【化３２】
2004062131.tif 000180
（式中、Ａｒ１、Ａｒ２、Ａｒ３、Ａｒ４およびＡｒ５は置換もしくは無置換の芳香環基、Ｚは芳香環基または−Ａｒ６−Ｚａ−Ａｒ６−（Ａｒ６は置換もしくは無置換の芳香環基、ＺａはＯ、Ｓまたはアルキレン基を表す）を表し、ＲおよびＲ’は直鎖又は分岐鎖のアルキレン基を表す。ｍは０または１を表す。ｋ、ｊ、ｎ及びＸは前記（２５）式と同じである。）
【請求項２９】
電子写真感光体に、少なくとも帯電、画像露光、現像、転写が繰り返し行われる画像形成方法において、該電子写真感光体が請求項１から２８のいずれか１項に記載の電子写真感光体であることを特徴とする画像形成方法。
【請求項３０】
電子写真感光体に、少なくとも帯電、画像露光、現像、転写を繰り返し行い、かつ画像露光がレーザダイオード及び発光ダイオードを含むデジタル方式によって感光体上に静電潜像の書き込みが行われる画像形成方法において、該電子写真感光体が請求項１から２８のいずれか１項に記載の電子写真感光体であることを特徴とする画像形成方法。
【請求項３１】
少なくとも帯電手段、画像露光手段、現像手段、転写手段および電子写真感光体を具備してなる画像形成装置であって、該電子写真感光体が請求項１から２８のいずれか１項に記載の電子写真感光体であることを特徴とする画像形成装置。
【請求項３２】
少なくとも帯電手段、画像露光手段、現像手段、転写手段および電子写真感光体を具備し、画像露光がレーザダイオード及び発光ダイオードを含むデジタル方式によって感光体上に静電潜像の書き込みが行われるデジタル方式の画像形成装置であって、該電子写真感光体が請求項１から２８のいずれか１項に記載の電子写真感光体であることを特徴とする画像形成装置。
【請求項３３】
少なくとも電子写真感光体を具備してなる画像形成装置用プロセスカートリッジであって、該電子写真感光体が請求項１から２８のいずれか１項に記載の電子写真感光体であることを特徴とする画像形成装置用プロセスカートリッジ。
【発明の詳細な説明】
【０００１】
【発明の属する技術分野】
本発明は、電子写真感光体、また、その電子写真感光体を使用した画像形成方法、画像形成装置に関し、さらに詳しくは、感光層中に特定の少なくとも１つの芳香環基置換もしくは無置換のジアルキルアミノ基を有するアミン化合物を含有させた電子写真感光体、画像形成方法、装置、プロセスカートリッジに関する。
【０００２】
【従来の技術】
本発明の従来技術として、近年、電子写真方式を用いた情報処理システム機の発展には目覚ましいものがある。特に、情報をデジタル信号に変換して光によって情報記録を行うレーザープリンターやデジタル複写機は、そのプリント品質、信頼性において向上が著しい。さらに、それらは高速化技術との融合によりフルカラー印刷が可能なレーザープリンターあるいはデジタル複写機へと応用されてきている。そのような背景から、要求される感光体の機能としては、高画質化と高耐久化を両立させることが特に重要な課題となっている。
【０００３】
これらの電子写真方式のレーザープリンターやデジタル複写機等に使用される感光体としては、有機系の感光材料（ＯＰＣ）を用いたものが、コスト、生産性及び無公害性等の理由から一般に広く応用されている。ＯＰＣ感光体の層構成は単層型と機能分離型積層構造に大別される。最初の実用化ＯＰＣであるＰＶＫ−ＴＮＦ電荷移動錯体型感光体は前者の単層型であった。
【０００４】
一方、１９６８年、林とＲｅｇｅｎｓｂｕｒｇｅｒにより各々独立してＰＶＫ／ａ−Ｓｅ積層感光体が発明され、後には１９７７年Ｍｅｌｚらにより、また１９７８年Ｓｃｈｌｏｓｓｅｒにより有機顔料分散層と有機低分子分散ポリマー層という感光層全てが有機材料からなる積層感光体が発表された。これらは光を吸収して電荷を発生する電荷発生層（ＣＧＬ）と、ＣＧＬで生成した電荷を注入、輸送し、表面電荷を中和する電荷輸送層（ＣＴＬ）とからなるという概念から、機能分離型積層感光体とも呼ばれる。
【０００５】
この開発によって、単層感光体に比べ感度、耐久性が飛躍的に向上した。また電荷発生物質（ＣＧＭ）、電荷輸送物質（ＣＴＭ）といわれる、それぞれ異なる機能を有する材料を個別に分子設計できるため、それら材料の選択幅が大きく増加した。これらの理由により機能分離型積層感光体は現在のＯＰＣ感光体の主流層構成となっている。
【０００６】
機能分離型の感光体における静電潜像形成のメカニズムは、感光体を帯電した後光照射すると、光は電荷輸送層を通過し、電荷発生層中の電荷発生物質により吸収され電荷を生成する。それによって発生した電荷が電荷発生層及び電荷輸送層の界面で電荷輸送層に注入され、さらに電界によって電荷輸送層中を移動し、感光体の表面電荷を中和することにより静電潜像を形成するものである。
【０００７】
しかし、有機系の感光体は、繰り返し使用によって膜削れが大きく、感光層の膜削れが進むと、感光体の帯電電位の低下や光感度の劣化、感光体表面のキズなどによる地汚れ、画像濃度低下あるいは画質劣化が促進される傾向が強くなる。したがって、従来から有機感光体の耐摩耗性が大きな課題として挙げられていた。さらに、近年では電子写真装置に代表される画像形成装置の高速化あるいは装置の小型化に伴う感光体の小径化によって、感光体の高耐久化がより一層重要な課題となっている。
【０００８】
感光体の耐摩耗性向上を実現する方法としては、感光層に潤滑性を付与したり、硬化させたり、フィラーを含有させる方法、もしくは低分子電荷輸送物質分散ポリマー層のかわりに高分子電荷輸送物質を用いる方法が広く知られている。しかしながら、これらの方法により感光層の削れを抑えると、新たな問題がおこる。すなわち、感光層表面には、使用条件、環境により生じるオゾンやＮＯｘなどの酸化性ガスなどが吸着し、繰り返し使用や使用環境によっては、最表面の低抵抗化を招き、画像流れ（画像ボケ）等の問題を引き起こすことが知られている。
【０００９】
今までは、このボケ発生物質が付着した感光層と共にすこしずつ削りとられることにより、問題はある程度回避されてきた。しかしながら上述の通り、最近の更なる高感度、高耐久化要求に応えるには、新たな手法を付与しなければならなくなってきている。それらの影響を軽減させるために、感光体にヒーターを搭載する方法があるが、装置の小型化や消費電力の低減に対して大きな障害となっている。また、酸化防止剤等の添加剤も有効な手段ではあるが、単なる添加剤は光導電性を有しないものであるので、感光層への多量添加は、低感度化、残留電位上昇の電子写真特性の問題をまねいてしまう。
【００１０】
また、例えば特開２０００−２３１２０４号公報（特許文献１）にはジアルキルアミノ基を有する芳香族系化合物が開示されている。この化合物は繰り返し使用後の画像品質に対して有効なものであるが、電荷輸送能が低いため高感度、高速化要求には対応が難しく、また、添加量にも限界がある。
【００１１】
以上のように、高耐摩耗性を付与、もしくは感光体周りのプロセス設計によって削れの少なくなった電子写真感光体は、副作用として画像ボケの発生、解像度の低下等の画質への影響が避けられず、高耐久化と高画質化を両立させることは困難とされてきた。これは、画像ボケの発生を抑制するには抵抗が高い方が、残留電位上昇を抑制するには抵抗が低い方が適していることから、双方でトレードオフの関係になっていることが問題の解決を困難にしているという問題がある。
【００１２】
【特許文献１】
特開２０００−２３１２０４号公報
【００１３】
【発明が解決しようとする課題】
本発明は上記の問題点を解決するためになされたもので、本発明の目的は、長期間の繰り返し使用に対しても高耐久性を有し、かつ画像濃度低下、あるいは画像ボケの発生による画像劣化を抑制し、高画質画像が安定に得られる電子写真感光体を提供することである。また本発明の他の目的は、それらの感光体を用いることにより、感光体の交換が不要で、かつ高速印刷あるいは感光体の小径化に伴う装置の小型化を実現し、さらに繰り返し使用においても高画質画像が安定に得られる画像形成方法、画像形成装置、ならびに画像形成用プロセスカートリッジを提供することである。
【００１４】
【課題を解決するための手段】
本発明者らは検討を進めた結果、感光層に下記一般式（１）〜（２２）で表される少なくとも１つの芳香環基置換もしくは無置換のジアルキルアミノ基を有するアミン化合物を含有させることで、前記、酸化性ガス等のボケ発生物質による画像流れ（画像ボケ）等の問題を解決できることを見いだした。
【００１５】
【化３３】
2004062131.tif 000003
【００１６】
【化３４】
2004062131.tif 000004
【００１７】
【化３５】
2004062131.tif 000005
【００１８】
【化３６】
2004062131.tif 000006
【００１９】
【化３７】
2004062131.tif 000007
【００２０】
【化３８】
2004062131.tif 000008
【００２１】
【化３９】
2004062131.tif 000009
【００２２】
【化４０】
2004062131.tif 000010
【００２３】
【化４１】
2004062131.tif 000011
【００２４】
【化４２】
2004062131.tif 000012
【００２５】
【化４３】
2004062131.tif 000013
【００２６】
【化４４】
2004062131.tif 000014
【００２７】
【化４５】
2004062131.tif 000015
【００２８】
【化４６】
2004062131.tif 000016
【００２９】
【化４７】
2004062131.tif 000017
【００３０】
【化４８】
2004062131.tif 000018
【００３１】
【化４９】
2004062131.tif 000019
【００３２】
【化５０】
2004062131.tif 000020
【００３３】
【化５１】
2004062131.tif 000021
【００３４】
【化５２】
2004062131.tif 000022
【００３５】
【化５３】
2004062131.tif 000023
【００３６】
【化５４】
2004062131.tif 000024
【００３７】
これらの化合物が繰り返し使用による画像品質維持に有効である理由については、現時点では明らかになっていないが、構造内に含まれるＲ１およびＲ２置換アミノ基（芳香環基置換もしくは無置換のジアルキルアミノ基）が画像ボケの原因物質と考えられている酸化性ガスに対して有効な抑制効果を持っているものと推測される。また、他の電荷輸送物質と併用することにより高感度、並びに繰り返し安定性等がさらに増すことも見いだした。
【００３８】
なお、このようなジアルキルアミノ基を有する化合物としては特開昭６０−１９６７６８号公報、特許第２８８４３５３号公報等にスチルベン化合物が開示されている。しかしながら、これらは電荷輸送サイトであるトリアリールアミン構造の共鳴部位に強いメゾメリー効果（＋Ｍ効果）の置換基であるジアルキルアミノ基を有しているため、全体のイオン化ポテンシャル値は異常に小さくなる。それ故、電荷輸送物質として単独使用した感光層の帯電保持能は初期から、もしくは繰り返し使用により著しく悪くなるため、実用化は非常に難しいという致命的な欠点を有している。また本発明のように他の電荷輸送物質と混合併用しても、上記スチルベン化合物のイオン化ポテンシャル値はそれらよりもかなり小さいため、スチルベン化合物が移動電荷のトラップサイトとなり、感度が著しく低く、かつ残留電位が大きな電子写真感光体となってしまう。
【００３９】
したがって、本発明は以下の構成要件を満足することにより、高耐久性と高画質化の両立を可能とし、繰り返し使用に対しても高画質画像を安定に得られる電子写真感光体を提供、また、繰り返し使用においても高画質画像を安定に得られる画像形成方法、画像形成装置、ならびに画像形成装置用プロセスカートリッジを提供するに至った。
【００４０】
本発明によれば、下記（１）〜（２８）の電子写真感光体、下記（２９）、（３０）の画像形成方法、下記（３１）、（３２）の画像形成装置、及び下記（３３）の画像形成装置用プロセスカートリッジが提供される。
【００４１】
（１）導電性支持体上に下記一般式（１）で表される少なくとも１つのジアルキルアミノ基を有するアミン化合物を有効成分として含有する感光層を有することを特徴とする電子写真感光体。
【化５５】
2004062131.tif 000025
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｎは１〜４の整数を表す。Ａｒは置換もしくは無置換の芳香環基を表す。）
【００４２】
（２）導電性支持体上に下記一般式（２）で表される少なくとも１つのジアルキルアミノ基を有するアミン化合物を有効成分として含有する感光層を有することを特徴とする電子写真感光体。
【化５６】
2004062131.tif 000026
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｌ、ｍ、ｎは０〜３の整数を表す。ただしｌ、ｍ、ｎが同時に０となることはない。Ａｒ１、Ａｒ２、Ａｒ３は置換若しくは無置換の芳香環基を表し、同一でも異なっていてもよい。また、Ａｒ１とＡｒ２、Ａｒ２とＡｒ３、もしくはＡｒ３とＡｒ１はそれぞれ共同で窒素原子を含む複素環基を形成していてもよい。）
【００４３】
（３）導電性支持体上に下記一般式（３）で表される少なくとも１つのジアルキルアミノ基を有するアミン化合物を有効成分として含有する感光層を有することを特徴とする電子写真感光体。
【化５７】
2004062131.tif 000027
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｋ、ｌ、ｍ、ｎは０〜３の整数を表す。ただしｋ、ｌ、ｍ、ｎが同時に０となることはない。Ａｒ１、Ａｒ２、Ａｒ３およびＡｒ４は置換もしくは無置換の芳香環基を表し、それぞれ同一でも異なっていてもよい。また、Ａｒ１とＡｒ２、Ａｒ１とＡｒ４、もしくはＡｒ３とＡｒ４はそれぞれ共同で環を形成していてもよい。）
【００４４】
（４）導電性支持体上に下記一般式（４）で表される少なくとも１つのジアルキルアミノ基を有するアミン化合物を有効成分として含有する感光層を有することを特徴とする電子写真感光体。
【化５８】
2004062131.tif 000028
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｋ、ｌ、ｍ、ｎは０〜３の整数を表す。ただしｋ、ｌ、ｍ、ｎが同時に０となることはない。Ａｒ１、Ａｒ２、Ａｒ３およびＡｒ４は置換もしくは無置換の芳香環基を表し、それぞれ同一でも異なっていてもよい。また、Ａｒ１とＡｒ２、Ａｒ１とＡｒ３、もしくはＡｒ３とＡｒ４はそれぞれ共同で環を形成していてもよい。）
【００４５】
（５）導電性支持体上に下記一般式（５）で表される少なくとも１つのジアルキルアミノ基を有するアミン化合物を有効成分として含有する感光層を有することを特徴とする電子写真感光体。
【化５９】
2004062131.tif 000029
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｋ、ｌ、ｍ、ｎは０〜３の整数を表す。ただしｋ、ｌ、ｍ、ｎが同時に０となることはない。Ａｒ１、Ａｒ２、Ａｒ３およびＡｒ４は置換もしくは無置換の芳香環基を表し、それぞれ同一でも異なっていてもよい。また、Ａｒ１とＡｒ２、Ａｒ１とＡｒ３、もしくはＡｒ１とＡｒ４はそれぞれ共同で環を形成していてもよい。Ｘはメチレン基、シクロヘキシリデン基、酸素原子または硫黄原子を表す。）
【００４６】
（６）導電性支持体上に下記一般式（６）で表される少なくとも１つのジアルキルアミノ基を有するアミン化合物を有効成分として含有する感光層を有することを特徴とする電子写真感光体。
【化６０】
2004062131.tif 000030
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｌ、ｍは０〜３の整数を表す。ただしｌ、ｍが同時に０となることはない。Ａｒ１、Ａｒ２及びＡｒ３は置換もしくは無置換の芳香環基を表し、それぞれ同一でも異なっていてもよい。また、Ａｒ１とＡｒ２、Ａｒ１とＡｒ３はそれぞれ共同で環を形成していてもよい。ｎは１〜４の整数を表す。）
【００４７】
（７）導電性支持体上に下記一般式（７）で表される少なくとも１つのジアルキルアミノ基を有するアミン化合物を有効成分として含有する感光層を有することを特徴とする電子写真感光体。
【化６１】
2004062131.tif 000031
（式中、Ｒ１、Ｒ２は芳香環基置換もしくは無置換の炭素数１〜４のアルキル基を表し、同一でも異なっていてもよい。また、Ｒ１、Ｒ２は互いに結合し窒素原子を含む複素環を形成していてもよい。ｍ、ｎは０〜３の整数を表す。ただしｍとｎが同時に０となることはない。Ｒ３、Ｒ４は水素原子、置換もしくは無置換の炭素数１〜１１のアルキル基、置換もしくは無置換の芳香環基を表し、それぞれ同一でも異なっていてもよい。また、Ａｒ１、Ａｒ２は置換もしくは無置換の芳香環基を表し、それぞれ同一でも異なっていてもよい。ただし、Ａｒ１、Ａｒ２、Ｒ３もしくはＲ４のいずれか１つは芳香族複素環基である。）
【００４８】
（８）導電性支持体上に下記一般式（８）で表される少なくとも１つのジアルキルアミノ基を有するアミン化合物を有効成分として含有する感光層を有することを特徴とする電子写真感光体。
【化６２】
2004062131.tif 000032
（式中、Ｒ１、Ｒ２は芳香環基置換もしくは無置換の炭素数１〜４のアルキル基を表し、同一でも異なっていてもよい。また、Ｒ１、Ｒ２は互いに結合し窒素原子を含む複素環を形成していてもよい。ｍ、ｎは０〜３の整数を表す。ただしｍとｎが同時に０となることはない。Ｒ３は水素原子、置換もしくは無置換の炭素数１〜１１のアルキル基、置換もしくは無置換の芳香環基を表す。Ａｒ１、Ａｒ２、Ａｒ３、Ａｒ４およびＡｒ５は置換もしくは無置換の芳香環基を表し、同一でも異なっていてもよい。また、Ａｒ１、Ａｒ２、もしくはＡｒ１、Ａｒ３は共同で窒素原子を含む複素環基を形成していてよい。）
【００４９】
（９）導電性支持体上に下記一般式（９）で表される少なくとも１つのジアルキルアミノ基を有するアミン化合物を有効成分として含有する感光層を有することを特徴とする電子写真感光体。
【化６３】
2004062131.tif 000033
（式中、Ｒ１、Ｒ２は芳香環基置換もしくは無置換の炭素数１〜４のアルキル基を表し、同一でも異なっていてもよい。また、Ｒ１、Ｒ２は互いに結合し窒素原子を含む複素環を形成していてもよい。ｍ、ｎは０〜３の整数を表す。ただしｍとｎが同時に０となることはない。また、Ａｒ１、Ａｒ２、Ａｒ３、Ａｒ４およびＡｒ５は置換もしくは無置換の芳香環基を表し、同一でも異なっていてもよい。Ａｒ１、Ａｒ２もしくはＡｒ１、Ａｒ３は共同で窒素原子を含む複素環基を形成していてもよい。）
【００５０】
（１０）導電性支持体上に下記一般式（１０）で表される少なくとも１つのジアルキルアミノ基を有するアミン化合物を有効成分として含有する感光層を有することを特徴とする電子写真感光体。
【化６４】
2004062131.tif 000034
（式中、Ｒ１、Ｒ２は芳香環基置換もしくは無置換の炭素数１〜４のアルキル基を表し、同一でも異なっていてもよい。また、Ｒ１、Ｒ２は互いに結合し窒素原子を含む複素環を形成していてもよい。ｎは１〜３の整数を表す。また、Ａｒ１、Ａｒ２、Ａｒ３およびＡｒ４は置換もしくは無置換の芳香環基を表し、同一でも異なっていてもよい。Ａｒ１、Ａｒ２もしくはＡｒ１、Ａｒ３は共同で窒素原子を含む複素環基を形成していてもよい。）
【００５１】
（１１）導電性支持体上に下記一般式（１１）で表される少なくとも１つのジアルキルアミノ基を有するアミン化合物を有効成分として含有する感光層を有することを特徴とする電子写真感光体。
【化６５】
2004062131.tif 000035
〔式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｌは１〜３の整数を表す。Ａｒ１、Ａｒ２は置換若しくは無置換の芳香環基を表し、同一でも異なっていてもよい。Ｒ３、Ｒ４は水素原子、置換もしくは無置換の炭素数１〜４のアルキル基、または置換もしくは無置換の芳香環基、あるいは
【化６６】
2004062131.tif 000036
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｍ、ｎは０〜３の整数を表す。Ｒ５、Ｒ６は水素原子、置換もしくは無置換の炭素数１〜４のアルキル基、または置換もしくは無置換の芳香環基を表し、同一でも異なっていてもよい。）
を表し、同一でも異なっていても良い。Ｒ３とＲ４、Ｒ５とＲ６、もしくはＡｒ１とＡｒ２は共同で環を形成していてもよい。〕
【００５２】
（１２）導電性支持体上に下記一般式（１２）で表される少なくとも１つのジアルキルアミノ基を有するアミン化合物を有効成分として含有する感光層を有することを特徴とする電子写真感光体。
【化６７】
2004062131.tif 000037
〔式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｎは１〜３の整数を表す。Ａｒ１、Ａｒ２は置換若しくは無置換の芳香環基を表し、同一でも異なっていてもよい。Ｒ３、Ｒ４は水素原子、置換もしくは無置換の炭素数１〜４のアルキル基、または置換もしくは無置換の芳香環基、あるいは
【化６８】
2004062131.tif 000038
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｍ、ｎは０〜３の整数を表す。Ｒ５、Ｒ６は水素原子、置換もしくは無置換の炭素数１〜４のアルキル基、または置換もしくは無置換の芳香環基を表し、同一でも異なっていてもよい。）
を表し、同一でも異なっていても良い。ただし、Ｒ３、Ｒ４は同時に水素原子となることはない。Ｒ３とＲ４、Ｒ５とＲ６、もしくはＡｒ１とＡｒ２は共同で環を形成していてもよい。〕
【００５３】
（１３）導電性支持体上に下記一般式（１３）で表される少なくとも１つのジアルキルアミノ基を有するアミン化合物を有効成分として含有する感光層を有することを特徴とする電子写真感光体。
【化６９】
2004062131.tif 000039
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。Ｒ３、Ｒ４は置換もしくは無置換の炭素数１〜４のアルキル基、または置換もしくは無置換の芳香環基を表し、同一でも異なっていても良い。Ｒ５、Ｒ６及びＲ７は水素原子、置換もしくは無置換の炭素数１〜４のアルキル基、または置換もしくは無置換の芳香環基を表す。Ａｒ１、Ａｒ２は置換若しくは無置換の芳香環基を表し、同一でも異なっていてもよい。Ｒ３、Ｒ４もしくはＡｒ２、Ｒ４は共同で窒素原子を含む複素環基を形成していてもよい。またＡｒ１とＲ５は共同で環を形成していてもよい。ｌは１〜３の、ｍは０〜３の、ｎは０または１の整数を表す。）
【００５４】
（１４）導電性支持体上に下記一般式（１４）で表される少なくとも１つのジアルキルアミノ基を有するアミン化合物を有効成分として含有する感光層を有することを特徴とする電子写真感光体。
【化７０】
2004062131.tif 000040
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。Ｒ３、Ｒ４は置換もしくは無置換の炭素数１〜４のアルキル基、または置換もしくは無置換の芳香環基を表し、同一でも異なっていても良い。Ｒ５、Ｒ６及びＲ７は水素原子、置換もしくは無置換の炭素数１〜４のアルキル基、または置換もしくは無置換の芳香環基を表す。Ａｒ１、Ａｒ２は置換若しくは無置換の芳香環基を表し、同一でも異なっていてもよい。Ｒ３、Ｒ４もしくはＡｒ２、Ｒ４は共同で窒素原子を含む複素環基を形成していてもよい。またＡｒ１とＲ５は共同で環を形成していてもよい。ｌは１〜３の、ｍは０〜３の、ｎは０または１の整数を表す。）
【００５５】
（１５）導電性支持体上に下記一般式（１５）で表される少なくとも１つのジアルキルアミノ基を有するアミン化合物を有効成分として含有する感光層を有することを特徴とする電子写真感光体。
【化７１】
2004062131.tif 000041
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｌ、ｍは０〜３の整数を表す。ただしｌとｍが同時に０となることはない。Ｒ３は置換もしくは無置換の炭素数１〜４のアルキル基、または置換もしくは無置換の芳香環基を表す。Ｒ４は水素原子、置換もしくは無置換の炭素数１〜４のアルキル基、または置換もしくは無置換の芳香環基を表す。Ａｒ１、Ａｒ２は置換若しくは無置換の芳香環基を表す。Ａｒ１とＲ４、Ａｒ２とＲ３、もしくはＡｒ２同士は、共同で環を形成していてもよい。ｎは０または１の整数を表す。）
【００５６】
（１６）導電性支持体上に下記一般式（１６）で表される少なくとも１つのジアルキルアミノ基を有するアミン化合物を有効成分として含有する感光層を有することを特徴とする電子写真感光体。
【化７２】
2004062131.tif 000042
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｌ、ｍは０〜３の整数を表す。ただしｌとｍが同時に０となることはない。Ｒ３は置換もしくは無置換の炭素数１〜４のアルキル基、または置換もしくは無置換の芳香環基を表す。Ｒ４は水素原子、置換もしくは無置換の炭素数１〜４のアルキル基、または置換もしくは無置換の芳香環基を表す。Ａｒ１、Ａｒ２は置換若しくは無置換の芳香環基を表す。Ａｒ１とＲ４、Ａｒ２とＲ３、もしくはＡｒ２同士は、共同で環を形成していてもよい。ｎは０または１の整数を表す。）
【００５７】
（１７）導電性支持体上に下記一般式（１７）で表される少なくとも１つのジアルキルアミノ基を有するアミン化合物を有効成分として含有する感光層を有することを特徴とする電子写真感光体。
【化７３】
2004062131.tif 000043
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｋ、ｌ、ｍは０〜３の整数を表す。ただしｋ、ｌ、ｍが同時に０となることはない。Ｒ３は水素原子、置換もしくは無置換の炭素数１〜４のアルキル基、または置換もしくは無置換の芳香環基を表す。Ａｒ１、Ａｒ２は置換若しくは無置換の芳香環基を表す。Ａｒ１とＲ４、Ａｒ２とＲ３、もしくはＡｒ２同士は、共同で環を形成していてもよい。ｎは０または１の整数を表す。）
【００５８】
（１８）導電性支持体上に下記一般式（１８）で表される少なくとも１つのジアルキルアミノ基を有するアミン化合物を有効成分として含有する感光層を有することを特徴とする電子写真感光体。
【化７４】
2004062131.tif 000044
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。ｋ、ｌ、ｍは０〜３の整数を表す。ただしｋ、ｌ、ｍが同時に０となることはない。Ｒ３は水素原子、置換もしくは無置換の炭素数１〜４のアルキル基、または置換もしくは無置換の芳香環基を表す。Ａｒ１、Ａｒ２は置換若しくは無置換の芳香環基を表す。Ａｒ１とＲ４、Ａｒ２とＲ３、もしくはＡｒ２同士は、共同で環を形成していてもよい。ｎは０または１の整数を表す。）
【００５９】
（１９）導電性支持体上に下記一般式（１９）で表される少なくとも１つのジアルキルアミノ基を有するアミン化合物を有効成分として含有する感光層を有することを特徴とする電子写真感光体。
【化７５】
2004062131.tif 000045
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。Ｒ３は置換もしくは無置換の炭素数１〜４のアルキル基、または置換もしくは無置換の芳香環基を表し、同一でも異なっていても良い。Ｒ５は水素原子、置換もしくは無置換の炭素数１〜４のアルキル基、または置換もしくは無置換の芳香環基を表す。Ａｒ１、Ａｒ２は置換若しくは無置換の芳香環基を表す。Ｒ３、Ｒ４、もしくはＡｒ１、Ｒ４は共同で窒素原子を含む複素環基を形成してもよい。ｋ、ｌ、ｍは０〜３の整数を表す。ｎは１または２の整数を表す。ただし、ｋ、ｌ、ｍが同時に０の場合は、Ｒ３、Ｒ４、は炭素数１〜４のアルキル基を表し、同一でも異なっていてもよく、また、Ｒ３、Ｒ４は互いに結合し窒素原子を含む複素環基を形成していてもよい。）
【００６０】
（２０）導電性支持体上に下記一般式（２０）で表される少なくとも１つのジアルキルアミノ基を有するアミン化合物を有効成分として含有する感光層を有することを特徴とする電子写真感光体。
【化７６】
2004062131.tif 000046
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。Ｒ３、Ｒ４は置換もしくは無置換の炭素数１〜４のアルキル基、または置換もしくは無置換の芳香環基を表し、同一でも異なっていても良い。Ｒ５は水素原子、置換もしくは無置換の炭素数１〜４のアルキル基、または置換もしくは無置換の芳香環基を表す。Ａｒ１、Ａｒ２は置換若しくは無置換の芳香環基を表す。Ｒ３、Ｒ４、もしくはＡｒ１、Ｒ４は共同で窒素原子を含む複素環基を形成していてもよい。ｍは０〜４の、ｎは１または２の整数を表す。ただし、ｍが０の場合は、Ｒ３、Ｒ４、は炭素数１〜４のアルキル基を表し、同一でも異なっていてもよく、また、Ｒ３、Ｒ４は互いに結合し窒素原子を含む複素環基を形成していてもよい。）
【００６１】
（２１）導電性支持体上に下記一般式（２１）で表される少なくとも１つのジアルキルアミノ基を有するアミン化合物を有効成分として含有する感光層を有することを特徴とする電子写真感光体。
【化７７】
2004062131.tif 000047
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。Ａｒは置換若しくは無置換の芳香環基を表す。Ｒ３、Ｒ４は水素原子、置換もしくは無置換の炭素数１〜４のアルキル基、または置換もしくは無置換の芳香環基を表す。ｌ、ｍ、ｎは０〜３の整数を表し、同時に０となることはない。）
【００６２】
（２２）導電性支持体上に下記一般式（２２）で表される少なくとも１つのジアルキルアミノ基を有するアミン化合物を有効成分として含有する感光層を有することを特徴とする電子写真感光体。
【化７８】
2004062131.tif 000048
（式中、Ｒ１、Ｒ２は、芳香環基置換もしくは無置換の炭素数１〜４のアルキル基を表し、同一でも異なっていてもよい。また、Ｒ１、Ｒ２は互いに結合し窒素原子を含む複素環基を形成していてもよい。Ａｒ１、Ａｒ２、Ａｒ３は置換若しくは無置換の芳香環基を表す。Ｒ３は水素原子、置換もしくは無置換の炭素数１〜４のアルキル基、または置換もしくは無置換の芳香環基を表す。ｌ、ｍは０〜３の整数を表し、同時に０となることはない。ｎは１〜３の整数を表す。）
【００６３】
（２３）感光層において、電荷輸送物質と、前記（１）から（２２）のいずれか１項に記載の前記一般式（１）から（２２）で表されるアミン化合物の中から少なくともいずれか１つとが含有されていることを特徴とする電子写真感光体。
【００６４】
（２４）前記（２３）記載の電荷輸送物質が下記一般式（２３）で表されるスチルベン化合物であることを特徴とする電子写真感光体。
【化７９】
2004062131.tif 000049
〔式中、ｎは０または１の整数、Ｒ１は水素原子、アルキル基または置換もしくは無置換のフェニル基を表し、Ａｒ１は置換もしくは無置換のアリール基を表し、Ｒ５は炭素数１〜４アルキル基、あるいは置換もしくは無置換の芳香環基を表し、Ａは
【化８０】
2004062131.tif 000050
９−アントリル基または置換もしくは無置換のカルバゾリル基であり、ここでＲ２は水素原子、アルキル基、アルコキシ基、ハロゲン原子または下記式で表される基である。
【化８１】
2004062131.tif 000051
（ただし、Ｒ３およびＲ４は置換もしくは無置換の芳香環基を示し、Ｒ３およびＲ４は同じでも異なっていてもよく、環を形成していてもよい）を表し、ｍは１〜３の整数を表し、２以上の時Ｒ２は同一でも異なっていてもよい。また、ｎが０の時、ＡとＲ１は共同で環を形成していてもよい。〕
【００６５】
（２５）前記（２３）記載の電荷輸送物質が下記一般式（２４）で表されるアミノビフェニル化合物であることを特徴とする電子写真感光体。
【化８２】
2004062131.tif 000052
（式中、Ｒ１、Ｒ３およびＲ４は水素原子、アミノ基、アルコキシ基、チオアルコキシ基、アリールオキシ基、メチレンジオキシ基、置換もしくは無置換のアルキル基、ハロゲン原子または置換もしくは無置換のアリール基を表し、Ｒ２は水素原子、アルコキシ基、置換もしくは無置換のアルキル基またはハロゲン原子を表す。また、ｋ、ｌ、ｍおよびｎは１、２、３または４の整数であり、それぞれが２、３または４の整数の時は、Ｒ１、Ｒ２、Ｒ３およびＲ４は同じでも異なっていてもよい。）
【００６６】
（２６）前記（２３）記載の電荷輸送物質が、高分子型電荷輸送物質であることを特徴とする電子写真感光体。
【００６７】
（２７）前記（２６）記載の高分子型電荷輸送物質が下記一般式（２５）で表される物質であることを特徴とする電子写真感光体。
【化８３】
2004062131.tif 000053
〔式中、Ｒ７、Ｒ８は置換もしくは無置換の芳香環基、Ａｒ１、Ａｒ２、Ａｒ３は同一あるいは異なる芳香環基を表す。ｋ、ｊは組成を表し、０．１≦ｋ≦１、０≦ｊ≦０．９、ｎは繰り返し単位数を表し５〜５０００の整数である。
Ｘは脂肪族の２価基、環状脂肪族の２価基、または下記式で表される２価基を表す。
【化８４】
2004062131.tif 000054
式中、Ｒ１０１、Ｒ１０２は各々独立して置換もしくは無置換のアルキル基、芳香環基またはハロゲン原子を表す。ｌ、ｍは０〜４の整数、Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す。）または、下記式
【化８５】
2004062131.tif 000055
（式中、ａは１〜２０の整数、ｂは１〜２０００の整数、Ｒ１０３、Ｒ１０４は置換または無置換のアルキル基又はアリール基を表す。）を表す。ここで、Ｒ１０１とＲ１０２、Ｒ１０３とＲ１０４は、それぞれ同一でも異なってもよい）〕
（２８）前記（２６）記載の高分子型電荷輸送物質が下記一般式（２６）で表される物質であることを特徴とする電子写真感光体。
【化８６】
2004062131.tif 000056
（式中、Ａｒ１、Ａｒ２、Ａｒ３、Ａｒ４およびＡｒ５は置換もしくは無置換の芳香環基、Ｚは芳香環基または−Ａｒ６−Ｚａ−Ａｒ６−（Ａｒ６は置換もしくは無置換の芳香環基、ＺａはＯ、Ｓまたはアルキレン基を表す）を表し、ＲおよびＲ’は直鎖又は分岐鎖のアルキレン基を表す。ｍは０または１を表す。ｋ、ｊ、ｎ及びＸは前記（２５）式と同じである。）
【００６８】
（２９）電子写真感光体に、少なくとも帯電、画像露光、現像、転写が繰り返し行われる画像形成方法において、該電子写真感光体が前記（１）から（２８）のいずれか１項に記載の電子写真感光体であることを特徴とする画像形成方法。
【００６９】
（３０）電子写真感光体に、少なくとも帯電、画像露光、現像、転写を繰り返し行い、かつ画像露光がレーザダイオード及び発光ダイオードを含むデジタル方式によって感光体上に静電潜像の書き込みが行われる画像形成方法において、該電子写真感光体が前記（１）から（２８）のいずれか１項に記載の電子写真感光体であることを特徴とする画像形成方法。
【００７０】
（３１）少なくとも帯電手段、画像露光手段、現像手段、転写手段および電子写真感光体を具備してなる画像形成装置であって、該電子写真感光体が前記（１）から（２８）のいずれか１項に記載の電子写真感光体であることを特徴とする画像形成装置。
【００７１】
（３２）少なくとも帯電手段、画像露光手段、現像手段、転写手段および電子写真感光体を具備し、画像露光がレーザダイオード及び発光ダイオードを含むデジタル方式によって感光体上に静電潜像の書き込みが行われるデジタル方式の画像形成装置であって、該電子写真感光体が前記（１）から（２８）のいずれか１項に記載の電子写真感光体であることを特徴とする画像形成装置。
【００７２】
（３３）少なくとも電子写真感光体を具備してなる画像形成装置用プロセスカートリッジであって、該電子写真感光体が前記（１）から（２８）のいずれか１項に記載の電子写真感光体であることを特徴とする画像形成装置用プロセスカートリッジ。
【００７３】
【発明の実施の形態】
以下、本発明の電子写真感光体、及びそれを用いた画像形成方法、画像形成装置、ならびに画像形成装置用プロセスカートリッジの詳細を説明する。
【００７４】
まず、本発明にて感光層中に含有させる前記一般式（１）〜（２２）の詳細を説明する。
これら一般式（１）〜（２２）の説明にある、アルキル基の具体例としては、メチル基、エチル基、プロピル基、ブチル基、ヘキシル基、及びウンデカニル基などを挙げることができる。また、芳香環基としてはベンゼン、ナフタレン、アントラセン、及びピレンなど芳香族炭化水素環の１価〜６価の芳香族炭化水素基、並びにピリジン、キノリン、チオフェン、フラン、オキサゾール、オキサジアゾール、カルバゾールなど芳香族複素環の１価〜６価の芳香族複素環基が挙げられる。また、これらの置換基としては、上記アルキル基の具体例で挙げたもの、メトキシ基、エトキシ基、プロポキシ基、ブトキシ基などのアルコキシ基、またはフッ素原子、塩素原子、臭素原子、ヨウ素原子などのハロゲン原子、及び芳香環基などが挙げられる。
【００７５】
更に、Ｒ１、Ｒ２が互いに結合し窒素原子を含む複素環基の具体例としてはピロリジニル基、ピペリジニル基、ピロリニル基等が挙げられる。その他、共同で窒素原子を含む複素環基としては、Ｎ−メチルカルバゾール、Ｎ−エチルカルバゾール、Ｎ−フェニルカルバゾール、インドール、キノリンの芳香族複素環基などを挙げることができる。
【００７６】
以下に、一般式（１）〜（２２）で表される化合物の好ましい具体例を、表１〜表２２に挙げる。但し、本発明は、これらの化合物に限定されるものではない。
【００７７】
【表１】
2004062131.tif 000057
【００７８】
【表２】
2004062131.tif 000058
【００７９】
【表３】
2004062131.tif 000059
【００８０】
【表４】
2004062131.tif 000060
【００８１】
【表５】
2004062131.tif 000061
【００８２】
【表６】
2004062131.tif 000062
【００８３】
【表７】
2004062131.tif 000063
【００８４】
【表８】
2004062131.tif 000064
【００８５】
【表９】
2004062131.tif 000065
【００８６】
【表１０】
2004062131.tif 000066
【００８７】
【表１１】
2004062131.tif 000067
【００８８】
【表１２】
2004062131.tif 000068
【００８９】
【表１３】
2004062131.tif 000069
【００９０】
【表１４】
2004062131.tif 000070
【００９１】
【表１５】
2004062131.tif 000071
【００９２】
【表１６】
2004062131.tif 000072
【００９３】
【表１７】
2004062131.tif 000073
【００９４】
【表１８】
2004062131.tif 000074
【００９５】
【表１９】
2004062131.tif 000075
【００９６】
【表２０】
2004062131.tif 000076
【００９７】
【表２１】
2004062131.tif 000077
【００９８】
【表２２】
2004062131.tif 000078
【００９９】
次に、本発明の電子写真感光体の層構成に関して説明する。
図１は、本発明の電子写真感光体を表わす断面図であり、導電性支持体３１上に、電荷発生物質と電荷輸送物質を主成分とする感光層３３が設けられている。図２は、導電性支持体３１上に、電荷発生物質を主成分とする電荷発生層３５と、電荷輸送物質を主成分とする電荷輸送層３７とが、積層された構成をとっている。
図３は、導電性支持体３１上に、電荷発生物質と電荷輸送物質を主成分とする感光層３３が設けられ、更に感光層表面に保護層３９が設けられてなる。この場合、保護層３９に本発明のアミン化合物が含有されても構わない。
図４は、導電性支持体３１上に、電荷発生物質を主成分とする電荷発生層３５と電荷輸送物質を主成分とする電荷輸送層３７とが積層された構成をとっており、更に電荷輸送層上に保護層３９が設けられてなる。この場合、保護層３９に本発明のアミン化合物が含有されても構わない。
図５は、導電性支持体３１上に、電荷輸送物質を主成分とする電荷輸送層３７と電荷発生物質を主成分とする電荷発生層３５とが積層された構成をとっており、更に電荷発生層上に保護層３９が設けられてなる。この場合、保護層３９に本発明のアミン化合物が含有されても構わない。
【０１００】
導電性支持体３１としては、体積抵抗１０１０Ω・ｃｍ以下の導電性を示すもの、例えば、アルミニウム、ニッケル、クロム、ニクロム、銅、金、銀、白金などの金属、酸化スズ、酸化インジウムなどの金属酸化物を、蒸着またはスパッタリングにより、フィルム状もしくは円筒状のプラスチック、紙に被覆したもの、あるいは、アルミニウム、アルミニウム合金、ニッケル、ステンレスなどの板およびそれらを、押し出し、引き抜きなどの工法で素管化後、切削、超仕上げ、研摩などの表面処理した管などを使用することができる。また、特開昭５２−３６０１６号公報に開示されたエンドレスニッケルベルト、エンドレスステンレスベルトも導電性支持体３１として用いることができる。
【０１０１】
この他、上記支持体上に導電性粉体を適当な結着樹脂に分散して塗工したものについても、本発明の導電性支持体３１として用いることができる。この導電性粉体としては、カーボンブラック、アセチレンブラック、またアルミニウム、ニッケル、鉄、ニクロム、銅、亜鉛、銀などの金属粉、あるいは導電性酸化スズ、ＩＴＯなどの金属酸化物粉体などがあげられる。また、同時に用いられる結着樹脂には、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂などの熱可塑性、熱硬化性樹脂または光硬化性樹脂が挙げられる。このような導電性層は、これらの導電性粉体と結着樹脂を適当な溶剤、例えば、テトラヒドロフラン、ジクロロメタン、メチルエチルケトン、トルエンなどに分散して塗布することにより設けることができる。
【０１０２】
さらに、適当な円筒基体上にポリ塩化ビニル、ポリプロピレン、ポリエステル、ポリスチレン、ポリ塩化ビニリデン、ポリエチレン、塩化ゴム、フッ素樹脂などの素材に前記導電性粉体を含有させた熱収縮チューブによって導電性層を設けてなるものも、本発明の導電性支持体３１として良好に用いることができる。
【０１０３】
次に感光層について説明する。感光層は単層でも積層でもよいが、説明の都合上、先ず電荷発生層３５と電荷輸送層３７で構成される場合から述べる。
【０１０４】
電荷発生層３５は、電荷発生物質を主成分とする層である。電荷発生層３５には、公知の電荷発生物質を用いることが可能であり、その代表として、シーアイピグメントブルー２５（カラーインデックスＣＩ　２１１８０）、シーアイピグメントレッド４１（ＣＩ　２１２００）、シーアイアシッドレッド５２（ＣＩ　４５１００）、シーアイベーシックレッド３（ＣＩ　４５２１０）、カルバゾール骨格を有するアゾ顔料（特開昭５３−９５０３３号公報に記載）、ジスチリルベンゼン骨格を有するアゾ顔料（特開昭５３−１３３４４５号公報）、トリフェニルアミン骨格を有するアゾ顔料（特開昭５３−１３２３４７号公報に記載）、ジベンゾチオフェン骨格を有するアゾ顔料（特開昭５４−２１７２８号公報に記載）、オキサジアゾール骨格を有するアゾ顔料（特開昭５４−１２７４２号公報に記載）、フルオレノン骨格を有するアゾ顔料（特開昭５４−２２８３４号公報に記載）、ビススチルベン骨格を有するアゾ顔料（特開昭５４−１７７３３号公報に記載）、ジスチリルオキサジアゾール骨格を有するアゾ顔料（特開昭５４−２１２９号公報に記載）、ジスチリルカルバゾール骨格を有するアゾ顔料（特開昭５４−１４９６７号公報に記載）、ベンズアントロン骨格を有するアゾ顔料などのアゾ顔料。例えば、シーアイピグメントブルー１６（ＣＩ　７４１００）、Ｙ型オキソチタニウムフタロシアニン（特開昭６４−１７０６６号公報）、Ａ（β）型オキソチタニウムフタロシアニン、Ｂ（α）型オキソチタニウムフタロシアニン、Ｉ型オキソチタニウムフタロシアニン（特開平１１−２１４６６号公報に記載）、ＩＩ型クロロガリウムフタロシアニン（飯島他、日本化学会第６７春季年回、１Ｂ４，０４（１９９４））、Ｖ型ヒドロキシガリウムフタロシアニン（大門他、日本化学会第６７春季年回、１Ｂ４，０５（１９９４））、Ｘ型無金属フタロシアニン（米国特許第３，８１６，１１８号公報）などのフタロシアニン系顔料、シーアイバットブラウン５（ＣＩ　７３４１０）、シーアイバットダイ（ＣＩ　７３０３０）などのインジコ系顔料、アルゴスカーレットＢ（バイエル社製）、インタンスレンスカーレットＲ（バイエル社製）などのペリレン顔料などが挙げられる。なお、これらの材料は単独あるいは２種類以上が併用されても良い。
【０１０５】
電荷発生層３５は、電荷発生物質を必要に応じて結着樹脂とともに適当な溶剤中にボールミル、アトライター、サンドミル、超音波などを用いて分散し、これを導電性支持体上に塗布し、乾燥することにより形成される。
【０１０６】
必要に応じて電荷発生層３５に用いられる結着樹脂としては、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリスルホン、ポリ−Ｎ−ビニルカルバゾール、ポリアクリルアミド、ポリビニルベンザール、ポリエステル、フェノキシ樹脂、塩化ビニル−酢酸ビニル共重合体、ポリ酢酸ビニル、ポリフェニレンオキシド、ポリアミド、ポリビニルピリジン、セルロース系樹脂、カゼイン、ポリビニルアルコール、ポリビニルピロリドン等が挙げられる。結着樹脂の量は、電荷発生物質１００重量部に対し０〜５００重量部、好ましくは１０〜３００重量部が適当である。結着樹脂の添加は、分散前あるいは分散後どちらでも構わない。
【０１０７】
ここで用いられる溶剤としては、イソプロパノール、アセトン、メチルエチルケトン、シクロヘキサノン、テトラヒドロフラン、ジオキサン、エチルセルソルブ、酢酸エチル、酢酸メチル、ジクロロメタン、ジクロロエタン、モノクロロベンゼン、シクロヘキサン、トルエン、キシレン、リグロイン等が挙げられるが、特にケトン系溶媒、エステル系溶媒、エーテル系溶媒が良好に使用される。これらは単独で用いても２種以上混合して用いてもよい。
【０１０８】
電荷発生層３５は、電荷発生物質、溶媒及び結着樹脂を主成分とするが、その中には、増感剤、分散剤、界面活性剤、シリコーンオイル等のいかなる添加剤が含まれていても良い。
【０１０９】
塗布液の塗工法としては、浸漬塗工法、スプレーコート、ビートコート、ノズルコート、スピナーコート、リングコート等の方法を用いることができる。
電荷発生層３５の膜厚は、０．０１〜５μｍ程度が適当であり、好ましくは０．１〜２μｍである。
【０１１０】
電荷輸送層３７は、電荷輸送物質を主成分とする層である。電荷輸送物質は、正孔輸送物質と電子輸送物質、及び高分子電荷輸送物質に分け、以下に説明する。
【０１１１】
正孔輸送物質としては、例えば、ポリ−Ｎ−カルバゾール及びその誘導体、ポリ−γ−カルバゾリルエチルグルタメート及びその誘導体、ピレン−ホルムアルデヒド縮合物及びその誘導体、ポリビニルピレン、ポリビニルフェナントレン、オキサゾール誘導体、イミダゾール誘導体、トリフェニルアミン誘導体、及び以下の一般式（２７）〜（４４）で示される化合物がある。
【０１１２】
【化８７】
2004062131.tif 000079
（式中、Ｒ１はメチル基、エチル基、２−ヒドロキシエチル基または２−クロルエチル基を表し、Ｒ２はメチル基、エチル基、ベンジル基またはフェニル基を表し、Ｒ３は水素原子、塩素原子、臭素原子、炭素数１〜４のアルキル基、炭素数１〜４のアルコキシ基、ジアルキルアミノ基またはニトロ基を表す。）
【０１１３】
【化８８】
2004062131.tif 000080
（式中、Ａｒはナフタレン環、アントラセン環、ピレン環及びそれらの置換体あるいはピリジン環、フラン環、チオフェン環を表し、Ｒはアルキル基、フェニル基またはベンジル基を表す。）
【０１１４】
【化８９】
2004062131.tif 000081
（式中、Ｒ１はアルキル基、ベンジル基、フェニル基またはナフチル基を表し、Ｒ２は水素原子、炭素数１〜３のアルキル基、炭素数１〜３のアルコキシ基、ジアルキルアミノ基、ジアラルキルアミノ基またはジアリールアミノ基を表し、ｎは１〜４の整数を表し、ｎが２以上のときはＲ２は同じでも異なっていても良い。Ｒ３は水素原子またはメトキシ基を表す。）
【化９０】
2004062131.tif 000082
（式中、Ｒ１は炭素数１〜１１のアルキル基、置換もしくは無置換のフェニル基または複素環基を表し、Ｒ２、Ｒ３はそれぞれ同一でも異なっていてもよく、水素原子、炭素数１〜４のアルキル基、ヒドロキシアルキル基、クロルアルキル基または置換もしくは無置換のアラルキル基を表し、また、Ｒ２とＲ３は互いに結合し窒素を含む複素環を形成していても良い。Ｒ４は同一でも異なっていてもよく、水素原子、炭素数１〜４のアルキル基、アルコキシ基またはハロゲン原子を表す。）
【０１１５】
【化９１】
2004062131.tif 000083
（式中、Ｒは水素原子またはハロゲン原子を表し、Ａｒは置換もしくは無置換のフェニル基、ナフチル基、アントリル基またはカルバゾリル基を表す。）
【０１１６】
【化９２】
2004062131.tif 000084
【０１１７】
（式中、Ｒ１は水素原子、ハロゲン原子、シアノ基、炭素数１〜４のアルコキシ基または炭素数１〜４のアルキル基を表し、Ａｒは
【化９３】
2004062131.tif 000085
を表し、Ｒ２は炭素数１〜４のアルキル基を表し、Ｒ３は水素原子、ハロゲン原子、炭素数１〜４のアルキル基、炭素数１〜４のアルコキシ基またはジアルキルアミノ基を表し、ｎは１または２であって、ｎが２のときはＲ３は同一でも異なっていてもよく、Ｒ４、Ｒ５は水素原子、炭素数１〜４の置換もしくは無置換のアルキル基または置換もしくは無置換のベンジル基を表す。）
【０１１８】
【化９４】
2004062131.tif 000086
（式中、Ｒはカルバゾリル基、ピリジル基、チエニル基、インドリル基、フリル基あるいはそれぞれ置換もしくは非置換のフェニル基、スチリル基、ナフチル基、またはアントリル基であって、これらの置換基がジアルキルアミノ基、アルキル基、アルコキシ基、カルボキシ基またはそのエステル、ハロゲン原子、シアノ基、アラルキルアミノ基、Ｎ−アルキル−Ｎ−アラルキルアミノ基、アミノ基、ニトロ基及びアセチルアミノ基からなる群から選ばれた基を表す。）
【０１１９】
【化９５】
2004062131.tif 000087
（式中、Ｒ１は低級アルキル基、置換もしくは無置換のフェニル基、またはベンジル基を表し、Ｒ２およびＲ３は水素原子、低級アルキル基、低級アルコキシ基、ハロゲン原子、ニトロ基、アミノ基あるいは低級アルキル基またはベンジル基で置換されたアミノ基を表し、ｎは１または２の整数を表す。）
【０１２０】
【化９６】
2004062131.tif 000088
（式中、Ｒ１は水素原子、アルキル基、アルコキシ基またはハロゲン原子を表し、Ｒ２およびＲ３は置換もしくは無置換のアリール基を表し、Ｒ４は水素原子、低級アルキル基または置換もしくは無置換のフェニル基を表し、また、Ａｒは置換もしくは無置換のフェニル基またはナフチル基を表す。）
【０１２１】
【化９７】
2004062131.tif 000089
（式中、ｎは０または１の整数、Ｒ１は水素原子、アルキル基または置換もしくは無置換のフェニル基を表し、Ａｒ１は置換もしくは未置換のアリール基を表し、Ｒ５は置換アルキル基を含むアルキル基、あるいは置換もしくは無置換のアリール基を表し、Ａは
【化９８】
2004062131.tif 000090
９−アントリル基または置換もしくは無置換のカルバゾリル基を表し、ここでＲ２は水素原子、アルキル基、アルコキシ基、ハロゲン原子または
【化９９】
2004062131.tif 000091
（ただし、Ｒ３およびＲ４は置換もしくは無置換のアリール基を示し、Ｒ３およびＲ４は同じでも異なっていてもよく、Ｒ４は環を形成しても良い）を表し、ｍが２以上の時Ｒ２は同一でも異なっても良い。また、ｎが０の時、ＡとＲ１は共同で環を形成しても良い。）
【０１２２】
【化１００】
2004062131.tif 000092
（式中、Ｒ１、Ｒ２およびＲ３は水素原子、低級アルキル基、低級アルコキシ基、ハロゲン原子またはジアルキルアミノ基を表し、ｎは０または１を表す。）
【０１２３】
【化１０１】
2004062131.tif 000093
（式中、Ｒ１およびＲ２は置換アルキル基を含むアルキル基、または置換もしくは未置換のアリール基を表し、Ａは置換アミノ基、置換もしくは未置換のアリール基またはアリル基を表す。）
【０１２４】
【化１０２】
2004062131.tif 000094
（式中、Ｘは水素原子、低級アルキル基またはハロゲン原子を表し、Ｒは置換アルキル基を含むアルキル基、または置換もしくは無置換のアリール基を表し、Ａは置換アミノ基または置換もしくは無置換のアリール基を表す。）
【０１２５】
【化１０３】
2004062131.tif 000095
（式中、Ｒ１は低級アルキル基、低級アルコキシ基またはハロゲン原子を表し、Ｒ２、Ｒ３は同じでも異なっていてもよく、水素原子、低級アルキル基、低級アルコキシ基またはハロゲン原子を表し、ｌ、ｍ、ｎは０〜４の整数を表す。）
【０１２６】
【化１０４】
2004062131.tif 000096
（式中、Ｒ１、Ｒ３およびＲ４は水素原子、アミノ基、アルコキシ基、チオアルコキシ基、アリールオキシ基、メチレンジオキシ基、置換もしくは無置換のアルキル基、ハロゲン原子または置換もしくは無置換のアリール基を、Ｒ２は水素原子、アルコキシ基、置換もしくは無置換のアルキル基またはハロゲン原子を表す。ただし、Ｒ１、Ｒ２、Ｒ３およびＲ４はすべて水素原子である場合は除く。また、ｋ、ｌ、ｍおよびｎは１、２、３または４の整数であり、それぞれが２、３または４の整数の時は、前記Ｒ１、Ｒ２、Ｒ３およびＲ４は同じでも異なっていても良い。）
【０１２７】
【化１０５】
2004062131.tif 000097
（式中、Ａｒは置換基を有してもよい炭素数１８個以下の縮合多環式炭化水素基を表し、また、Ｒ１およびＲ２は水素原子、ハロゲン原子、置換もしくは無置換のアルキル基、アルコキシ基、置換もしくは無置換のフェニル基を表し、それぞれ同じでも異なっていても良い。ｎは１もしくは２の整数を表す。）
【０１２８】
【化１０６】
2004062131.tif 000098
〔式中、Ａｒは置換もしくは無置換の芳香族炭化水素基を表し、Ａは
【化１０７】
2004062131.tif 000099
（ただし、Ａｒ’は置換もしくは無置換の芳香族炭化水素基を表し、Ｒ１およびＲ２は置換もしくは無置換のアルキル基、または置換もしくは無置換のアリール基である。）を表す。〕
【０１２９】
【化１０８】
2004062131.tif 000100
【０１３０】
（式中、Ａｒは置換もしくは無置換の芳香族炭化水素基を、Ｒは水素原子、置換もしくは無置換のアルキル基、または置換もしくは無置換のアリール基を表す。ｎは０または１、ｍは１または２であって、ｎ＝０、ｍ＝１の場合、ＡｒとＲは共同で環を形成しても良い。）
【０１３１】
上記の各一般式（２７）〜（４４）で表される化合物のそれぞれの具体例を以下に例示する。
一般式（２７）で表される化合物には、例えば、９−エチルカルバゾール−３−アルデヒド−１−メチル−１−フェニルヒドラゾン、９−エチルカルバゾール−３−アルデヒド−１−ベンジル−１−フェニルヒドラゾン、９−エチルカルバゾール−３−アルデヒド−１、１−ジフェニルヒドラゾンなどがある。
【０１３２】
一般式（２８）で表される化合物には、例えば、４−ジエチルアミノスチリル−β−アルデヒド−１−メチル−１−フェニルヒドラゾン、４−メトキシナフタレン−１−アルデヒド−１−ベンジル−１−フェニルヒドラゾンなどがある。
【０１３３】
一般式（２９）で表される化合物には、例えば、４−メトキシベンズアルデヒド−１−メチル−１−フェニルヒドラゾン、２，４−ジメトキシベンズアルデヒド−１−ベンジル−１−フェニルヒドラゾン、４−ジエチルアミノベンズアルデヒド−１，１−ジフェニルヒドラゾン、４−メトキシベンズアルデヒド−１−（４−メトキシ）フェニルヒドラゾン、４−ジフェニルアミノベンズアルデヒド−１−ベンジル−１−フェニルヒドラゾン、４−ジベンジルアミノベンズアルデヒド−１，１−ジフェニルヒドラゾンなどがある。
【０１３４】
一般式（３０）で表される化合物には、例えば、１，１−ビス（４−ジベンジルアミノフェニル）プロパン、トリス（４−ジエチルアミノフェニル）メタン、１，１−ビス（４−ジベンジルアミノフェニル）プロパン、２，２’−ジメチル−４，４’−ビス（ジエチルアミノ）−トリフェニルメタンなどがある。
【０１３５】
一般式（３１）で表される化合物には、例えば、９−（４−ジエチルアミノスチリル）アントラセン、９−ブロム−１０−（４−ジエチルアミノスチリル）アントラセンなどがある。
【０１３６】
一般式（３２）で表される化合物には、例えば、９−（４−ジメチルアミノベンジリデン）フルオレン、３−（９−フルオレニリデン）−９−エチルカルバゾールなどがある。
【０１３７】
一般式（３３）で表される化合物には、例えば、１，２−ビス（４−ジエチルアミノスチリル）ベンゼン、１，２−ビス（２，４−ジメトキシスチリル）ベンゼンなどがある。
【０１３８】
一般式（３４）で表される化合物には、例えば、３−スチリル−９−エチルカルバゾール、３−（４−メトキシスチリル）−９−エチルカルバゾールなどがある。
【０１３９】
一般式（３５）で表される化合物には、例えば、４−ジフェニルアミノスチルベン、４−ジベンジルアミノスチルベン、４−ジトリルアミノスチルベン、１−（４−ジフェニルアミノスチリル）ナフタレン、１−（４−ジフェニルアミノスチリル）ナフタレンなどがある。
【０１４０】
一般式（３６）で表される化合物には、例えば、４’−ジフェニルアミノ−α−フェニルスチルベン、４’−ビス（４−メチルフェニル）アミノ−α−フェニルスチルベンなどがある。
【０１４１】
一般式（３７）で表される化合物には、例えば、１−フェニル−３−（４−ジエチルアミノスチリル）−５−（４−ジエチルアミノフェニル）ピラゾリンなどがある。
【０１４２】
一般式（３８）で表される化合物には、例えば、２、５−ビス（４−ジエチルアミノフェニル）−１，３，４−オキサジアゾール、２−Ｎ、Ｎ−ジフェニルアミノ−５−（４−ジエチルアミノフェニル）−１，３，４−オキサジアゾール、２−（４−ジメチルアミノフェニル）−５−（４−ジエチルアミノフェニル）−１，３，４−オキサジアゾールなどがある。
【０１４３】
一般式（３９）で表される化合物には、例えば、２−Ｎ、Ｎ−ジフェニルアミノ−５−（Ｎ−エチルカルバゾール−３−イル）−１，３，４−オキサジアゾール、２−（４−ジエチルアミノフェニル）−５−（Ｎ−エチルカルバゾール−３−イル）−１，３，４−オキサジアゾールなどがある。
【０１４４】
一般式（４０）で表されるベンジジン化合物には、例えば、Ｎ，Ｎ’−ジフェニル−Ｎ，Ｎ’−ビス（３−メチルフェニル）−［１，１’−ビフェニル］−４，４’−ジアミン、３，３’−ジメチル−Ｎ，Ｎ，Ｎ’，Ｎ’−テトラキス（４−メチルフェニル）−［１，１’−ビフェニル］−４，４’−ジアミンなどがある。
【０１４５】
一般式（４１）で表されるビフェニリルアミン化合物には、例えば、４’−メトキシ−Ｎ，Ｎ−ジフェニル−［１，１’−ビフェニル］−４−アミン、４’−メチル−Ｎ，Ｎ−ビス（４−メチルフェニル）−［１，１’−ビフェニル］−４−アミン、４’−メトキシ−Ｎ，Ｎ−ビス（４−メチルフェニル）−［１，１’−ビフェニル］−４−アミン、Ｎ，Ｎ−ビス（３，４−ジメチルフェニル）−［１，１’−ビフェニル］−４−アミンなどがある。
【０１４６】
一般式（４２）で表されるトリアリールアミン化合物には、例えば、Ｎ，Ｎ−ジフェニル−ピレン−１−アミン、Ｎ，Ｎ−ジ−ｐ−トリル−ピレン−１−アミン、Ｎ，Ｎ−ジ−ｐ−トリル−１−ナフチルアミン、Ｎ，Ｎ−ジ（ｐ−トリル）−１−フェナントリルアミン、９，９−ジメチル−２−（ジ−ｐ−トリルアミノ）フルオレン、Ｎ，Ｎ，Ｎ’，Ｎ’−テトラキス（４−メチルフェニル）−フェナントレン−９，１０−ジアミン、Ｎ，Ｎ，Ｎ’，Ｎ’−テトラキス（３−メチルフェニル）−ｍ−フェニレンジアミンなどがある。
【０１４７】
一般式（４３）で表されるジオレフィン芳香族化合物には、例えば、１，４−ビス（４−ジフェニルアミノスチリル）ベンゼン、１，４−ビス［４−ジ（ｐ−トリル）アミノスチリル］ベンゼンなどがある。
【０１４８】
また、一般式（４４）で表されるスチリルピレン化合物には、例えば、１−（４−ジフェニルアミノスチリル）ピレン、１−（Ｎ，Ｎ−ジ−ｐ−トリル−４−アミノスチリル）ピレンなどがある。
【０１４９】
なお、電子輸送材料としては、例えば、クロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−インデノ４Ｈ−インデノ［１、２−ｂ］チオフェン−４−オン、１，３，７−トリニトロジベンゾチオフェン−５，５−ジオキサイドなどを挙げることができ、さらに下記一般式（４５）、（４６）、（４７）式に挙げる電子輸送物質を好適に使用することができる。
これらの電荷輸送物質は単独または２種類以上混合して用いられる。
【０１５０】
【化１０９】
2004062131.tif 000101
（式中Ｒ１、Ｒ２およびＲ３は水素原子、ハロゲン原子、置換もしくは無置換のアルキル基、アルコキシ基、置換もしくは無置換のフェニル基を表し、それぞれ同じでも異なっていても良い。）
【０１５１】
【化１１０】
2004062131.tif 000102
（式中Ｒ１、Ｒ２は水素原子、置換もしくは無置換のアルキル基、置換もしくは無置換のフェニル基を表し、それぞれ同じでも異なっていても良い。）
【０１５２】
【化１１１】
2004062131.tif 000103
（式中Ｒ１、Ｒ２およびＲ３は水素原子、ハロゲン原子、置換もしくは無置換のアルキル基、アルコキシ基、置換もしくは無置換のフェニル基を表し、それぞれ同じでも異なっていても良い。）
【０１５３】
結着樹脂としては、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂等の熱可塑性または熱硬化性樹脂が挙げられる。
【０１５４】
電荷輸送物質と本発明のアミン化合物は電荷輸送層内に混合含有される場合、この合計量は、結着樹脂１００重量部に対し、２０〜３００重量部、好ましくは４０〜１５０重量部が適当である。また、電荷輸送層の膜厚は解像度・応答性の点から、２５μｍ以下とすることが好ましい。下限値に関しては、使用するシステム（特に帯電電位等）に異なるが、５μｍ以上が好ましい。
【０１５５】
また、本発明のアミン化合物の量は、電荷輸送物質に対して０．０１ｗｔ％〜１５０ｗｔ％が好ましい。少ないと酸化性ガスに対する耐性が不足し、多すぎると、繰り返し使用による残留電位の上昇が大きくなる。
【０１５６】
ここで用いられる溶剤としては、テトラヒドロフラン、ジオキサン、トルエン、ジクロロメタン、モノクロロベンゼン、ジクロロエタン、シクロヘキサノン、メチルエチルケトン、アセトンなどが用いられる。電荷輸送物質は単独で使用しても２種以上混合して使用しても良い。
【０１５７】
本発明に使用できる酸化防止剤としては、後述される一般の酸化防止剤が使用できるが、（ｃ）ハイドロキノン系、及び（ｆ）ヒンダードアミン系の化合物が特に効果的である。
但し、ここで用いられる酸化防止剤は、後述の目的と異なり、あくまでも本発明のアミン化合物の変質保護のために利用される。
このため、これらの酸化防止剤は、本発明のアミン化合物を含有させる前の工程で塗工液に含有させておくことが好ましく、添加量としては、アミン化合物に対して０．１〜２００ｗｔ％で十分な効果を発揮できる。
【０１５８】
電荷輸送層には電荷輸送物質としての機能とバインダー樹脂としての機能を持った高分子電荷輸送物質も良好に使用される。これらの高分子電荷輸送物質から構成される電荷輸送層は耐摩耗性に優れたものである。高分子電荷輸送物質としては、公知の材料が使用できるが、特に、トリアリールアミン構造を主鎖および／または側鎖に含むポリカーボネートが良好に用いられる。中でも、一般式（Ｉ）〜（ＸＩ）式で表される高分子電荷輸送物質が良好に用いられる。これらを以下に例示し、具体例を示す。
【０１５９】
【化１１２】
2004062131.tif 000104
【０１６０】
〔式中、Ｒ１、Ｒ２、Ｒ３はそれぞれ独立して置換もしくは無置換のアルキル基又はハロゲン原子、Ｒ４は水素原子又は置換もしくは無置換のアルキル基、Ｒ５、Ｒ６は置換もしくは無置換のアリール基、ｏ、ｐ、ｑはそれぞれ独立して０〜４の整数、ｋ、ｊは組成を表し、０．１≦ｋ≦１、０≦ｊ≦０．９、ｎは繰り返し単位数を表し５〜５０００の整数である。Ｘは脂肪族の２価基、環状脂肪族の２価基、または下記式で表される２価基を表す。
【化１１３】
2004062131.tif 000105
（式中、Ｒ１０１、Ｒ１０２は各々独立して置換もしくは無置換のアルキル基、アリール基またはハロゲン原子を表す。ｌ、ｍは０〜４の整数、Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す。））または、下記の構造の基である。
【化１１４】
2004062131.tif 000106
（式中、ａは１〜２０の整数、ｂは１〜２０００の整数、Ｒ１０３、Ｒ１０４は置換または無置換のアルキル基又はアリール基を表す。）を表す。ここで、Ｒ１０１とＲ１０２、Ｒ１０３とＲ１０４は、それぞれ同一でも異なってもよい。〕
【０１６１】
【化１１５】
2004062131.tif 000107
【０１６２】
（式中、Ｒ７、Ｒ８は置換もしくは無置換のアリール基、Ａｒ１、Ａｒ２、Ａｒ３は同一あるいは異なるアリレン基を表す。Ｘ、ｋ、ｊおよびｎは、（Ｉ）式の場合と同じである。）
【０１６３】
【化１１６】
2004062131.tif 000108
【０１６４】
（式中、Ｒ９、Ｒ１０は置換もしくは無置換のアリール基、Ａｒ４、Ａｒ５、Ａｒ６は同一あるいは異なるアリレン基を表す。Ｘ、ｋ、ｊおよびｎは、（Ｉ）式の場合と同じである。）
【０１６５】
【化１１７】
2004062131.tif 000109
【０１６６】
（式中、Ｒ１１、Ｒ１２は置換もしくは無置換のアリール基、Ａｒ７、Ａｒ８、Ａｒ９は同一あるいは異なるアリレン基、ｐは１〜５の整数を表す。Ｘ、ｋ、ｊおよびｎは、（Ｉ）式の場合と同じである。）
【０１６７】
【化１１８】
2004062131.tif 000110
【０１６８】
（式中、Ｒ１３、Ｒ１４は置換もしくは無置換のアリール基、Ａｒ１０、Ａｒ１１、Ａｒ１２は同一あるいは異なるアリレン基、Ｘ１、Ｘ２は置換もしくは無置換のエチレン基、又は置換もしくは無置換のビニレン基を表す。Ｘ、ｋ、ｊおよびｎは、（Ｉ）式の場合と同じである。）
【０１６９】
【化１１９】
2004062131.tif 000111
【０１７０】
（式中、Ｒ１５、Ｒ１６、Ｒ１７、Ｒ１８は置換もしくは無置換のアリール基、Ａｒ１３、Ａｒ１４、Ａｒ１５、Ａｒ１６は同一あるいは異なるアリレン基、Ｙ１、Ｙ２、Ｙ３は単結合、置換もしくは無置換のアルキレン基、置換もしくは無置換のシクロアルキレン基、置換もしくは無置換のアルキレンエーテル基、酸素原子、硫黄原子、ビニレン基を表し同一であっても異なってもよい。Ｘ、ｋ、ｊおよびｎは、（Ｉ）式の場合と同じである。）
【０１７１】
【化１２０】
2004062131.tif 000112
【０１７２】
（式中、Ｒ１９、Ｒ２０　は水素原子、置換もしくは無置換のアリール基を表し、Ｒ１９とＲ２０は環を形成していてもよい。Ａｒ１７、Ａｒ１８、Ａｒ１９は同一あるいは異なるアリレン基を表す。Ｘ、ｋ、ｊおよびｎは、（Ｉ）式の場合と同じである。）
【０１７３】
【化１２１】
2004062131.tif 000113
【０１７４】
（式中、Ｒ２１は置換もしくは無置換のアリール基、Ａｒ２０、Ａｒ２１、Ａｒ２２、Ａｒ２３は同一あるいは異なるアリレン基を表す。Ｘ、ｋ、ｊおよびｎは、（Ｉ）式の場合と同じである。）
【０１７５】
【化１２２】
2004062131.tif 000114
【０１７６】
（式中、Ｒ２２、Ｒ２３、Ｒ２４、Ｒ２５は置換もしくは無置換のアリール基、Ａｒ２４、Ａｒ２５、Ａｒ２６、Ａｒ２７、Ａｒ２８は同一あるいは又は異なるアリレン基を表す。Ｘ、ｋ、ｊおよびｎは、（Ｉ）式の場合と同じである。）
【０１７７】
【化１２３】
2004062131.tif 000115
【０１７８】
（式中、Ｒ２６、Ｒ２７は置換もしくは無置換のアリール基、Ａｒ２９、Ａｒ３０、Ａｒ３１は同一あるいは異なるアリレン基を表す。Ｘ、ｋ、ｊおよびｎは、（Ｉ）式の場合と同じである。）
【０１７９】
【化１２４】
2004062131.tif 000116
【０１８０】
（式中、Ａｒ１、Ａｒ２、Ａｒ３、Ａｒ４およびＡｒ５は置換もしくは無置換の芳香環基、Ｚは芳香環基または−Ａｒ６−Ｚａ−Ａｒ６−を表し、Ａｒ６は置換もしくは無置換の芳香環基、ＺａはＯ、Ｓまたはアルキレン基、ＲおよびＲ’は直鎖又は分岐鎖のアルキレン基を表す。ｍは０または１を表す。ｋ、ｊ、ｎ及びＸは（Ｉ）式の場合と同じである。）
【０１８１】
電荷輸送層３７は、電荷輸送物質単独もしくは結着樹脂と適当な溶剤に溶解ないし分散し、これを電荷発生層上に塗布、乾燥することにより形成できる。また、必要により単独あるいは２種以上の可塑剤、レベリング剤、酸化防止剤等を添加することもできる。
【０１８２】
以上のようにして得られた塗工液の塗工法としては、浸漬塗工法、スプレーコート、ビートコート、ノズルコート、スピナーコート、リングコート等、従来の塗工方法を用いることができる。
【０１８３】
次に感光層が単層構成３３の場合について述べる。上述した電荷発生物質を結着樹脂中に分散した感光体が使用できる。感光層は、電荷発生物質および電荷輸送物質および結着樹脂を適当な溶剤に溶解ないし分散し、これを塗布、乾燥することによって形成できる。また、必要により可塑剤やレベリング剤、酸化防止剤等を添加することもできる。
【０１８４】
結着樹脂としては、先に電荷輸送層３７で挙げた結着樹脂のほかに、電荷発生層３５で挙げた結着樹脂を混合して用いてもよい。もちろん、先に挙げた高分子電荷輸送物質も良好に使用できる。結着樹脂１００重量部に対する電荷発生物質の量は５〜４０重量部が好ましく、電荷輸送物質の量は０〜１９０重量部が好ましく、さらに好ましくは５０〜１５０重量部である。感光層は、電荷発生物質、結着樹脂を電荷輸送物質とともにテトラヒドロフラン、ジオキサン、ジクロロエタン、シクロヘキサン等の溶媒を用いて分散機等で分散した塗工液を、浸漬塗工法やスプレーコート、ビードコート、リングコートなどで塗工して形成できる。感光層の膜厚は、５〜２５μｍ程度が適当である。
【０１８５】
本発明の感光体においては、導電性支持体３１と感光層との間に下引き層を設けることができる。下引き層は一般には樹脂を主成分とするが、これらの樹脂はその上に感光層を溶剤で塗布することを考えると、一般の有機溶剤に対して耐溶剤性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、フェノール樹脂、アルキッド−メラミン樹脂、エポキシ樹脂等、三次元網目構造を形成する硬化型樹脂等が挙げられる。また、下引き層にはモアレ防止、残留電位の低減等のために酸化チタン、シリカ、アルミナ、酸化ジルコニウム、酸化スズ、酸化インジウム等で例示できる金属酸化物の微粉末顔料を加えてもよい。
【０１８６】
これらの下引き層は、前述の感光層の如く適当な溶媒及び塗工法を用いて形成することができる。更に本発明の下引き層として、シランカップリング剤、チタンカップリング剤、クロムカップリング剤等を使用することもできる。この他、本発明の下引き層には、Ａｌ２Ｏ３を陽極酸化にて設けたものや、ポリパラキシリレン（パリレン）等の有機物やＳｉＯ２、ＳｎＯ２、ＴｉＯ２、ＩＴＯ、ＣｅＯ２等の無機物を真空薄膜作成法にて設けたものも良好に使用できる。このほかにも公知のものを用いることができる。下引き層の膜厚は０〜５μｍが適当である。
【０１８７】
本発明の感光体においては、感光層保護の目的で、保護層３９が感光層の上に設けられることがある。保護層３９に使用される材料としてはＡＢＳ樹脂、ＡＣＳ樹脂、オレフィン−ビニルモノマー共重合体、塩素化ポリエーテル、アリール樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルベンテン、ポリプロピレン、ポリフェニレンオキシド、ポリスルホン、ポリスチレン、ポリアリレート、ＡＳ樹脂、ブタジエン−スチレン共重合体、ポリウレタン、ポリ塩化ビニル、ポリ塩化ビニリデン、エポキシ樹脂等の樹脂が挙げられる。フィラーの分散性、残留電位、塗膜欠陥の点から、特にポリカーボネートあるいはポリアリレートが有効かつ有用である。
【０１８８】
また、感光体の保護層には、耐摩耗性を向上する目的でフィラ−材料が添加されてよい。また、保護層に本発明のアミン化合物が含まれていてもよい。さらに電荷輸送層３７で挙げた低分子電荷輸送物質あるいは高分子電荷輸送物質を添加することは、残留電位の低減及び画質向上に対して有効かつ有用である。
【０１８９】
保護層形成に用いられる溶剤としては、テトラヒドロフラン、ジオキサン、トルエン、ジクロロメタン、モノクロロベンゼン、ジクロロエタン、シクロヘキサノン、メチルエチルケトン、アセトンなど、電荷輸送層３７で使用されるすべての溶剤を使用することができる。但し、分散時には粘度が高い溶剤が好ましいが、塗工時には揮発性が高い溶剤が好ましい。これらの条件を満たす溶剤がない場合には、各々の物性を有する溶剤を２種以上混合させて使用することが可能であり、フィラーの分散性や残留電位に対して大きな効果を有する場合がある。
保護層の形成法としては、浸漬塗工法、スプレーコート、ビートコート、ノズルコート、スピナーコート、リングコート等の従来方法を用いることができるが、特に塗膜の均一性の面からスプレーコートがより好ましい。
【０１９０】
本発明の感光体においては、感光層と保護層との間に中間層を設けることも可能である。中間層には、一般にバインダー樹脂を主成分として用いる。これら樹脂としては、ポリアミド、アルコール可溶性ナイロン、水溶性ポリビニルブチラール、ポリビニルブチラール、ポリビニルアルコールなどが挙げられる。中間層の形成法としては、前述のごとく一般に用いられる塗布法が採用される。なお、中間層の厚さは０．０５〜２μｍ程度が適当である。
【０１９１】
本発明においては、耐環境性の改善のため、とりわけ、感度低下、残留電位の上昇を防止する目的で、電荷発生層、電荷輸送層、下引き層、保護層、中間層等の各層に酸化防止剤、可塑剤、滑剤、紫外線吸収剤およびレベリング剤を添加することが出来る。これらの化合物の代表的な材料を以下に記す。
【０１９２】
各層に添加できる酸化防止剤として、例えば下記のものが挙げられるがこれらに限定されるものではない。
【０１９３】
（ａ）フェノ−ル系化合物
２，６−ジ−ｔ−ブチル−ｐ−クレゾ−ル、ブチル化ヒドロキシアニソ−ル、２，６−ジ−ｔ−ブチル−４−エチルフェノ−ル、ｎ−オクタデシル−３−（４’−ヒドロキシ−３’，５’−ジ−ｔ−ブチルフェノール）、２，２’−メチレン−ビス−（４−メチル−６−ｔ−ブチルフェノ−ル）、２，２’−メチレン−ビス−（４−エチル−６−ｔ−ブチルフェノ−ル）、４，４’−チオビス−（３−メチル−６−ｔ−ブチルフェノ−ル）、４，４’−ブチリデンビス−（３−メチル−６−ｔ−ブチルフェノ−ル）、１，１，３−トリス−（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３’，５’−ジ−ｔ−ブチル−４’−ヒドロキシフェニル）プロピオネ−ト］メタン、ビス［３，３’−ビス（４’−ヒドロキシ−３’−ｔ−ブチルフェニル）ブチリックアッシド］クリコ−ルエステル、トコフェロ−ル類などがある。
【０１９４】
（ｂ）パラフェニレンジアミン類
Ｎ−フェニル−Ｎ’−イソプロピル−ｐ−フェニレンジアミン、Ｎ，Ｎ’−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ’−ジ−イソプロピル−ｐ−フェニレンジアミン、Ｎ，Ｎ’−ジメチル−Ｎ，Ｎ’−ジ−ｔ−ブチル−ｐ−フェニレンジアミンなどがある。
【０１９５】
（ｃ）ハイドロキノン類
２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノンなどがある。
【０１９６】
（ｄ）有機硫黄化合物類
ジラウリル−３，３’−チオジプロピオネ−ト、ジステアリル−３，３’−チオジプロピオネ−ト、ジテトラデシル−３，３’−チオジプロピオネ−トなどがある。
【０１９７】
（ｅ）有機燐化合物類
トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィンなどがある。
【０１９８】
各層に添加できる可塑剤として、例えば下記のものが挙げられるがこれらに限定されるものではない。
【０１９９】
（ａ）リン酸エステル系可塑剤
リン酸トリフェニル、リン酸トリクレジル、リン酸トリオクチル、リン酸オクチルジフェニル、リン酸トリクロルエチル、リン酸クレジルジフェニル、リン酸トリブチル、リン酸トリ−２−エチルヘキシル、リン酸トリフェニルなどがある。
【０２００】
（ｂ）フタル酸エステル系可塑剤
フタル酸ジメチル、フタル酸ジエチル、フタル酸ジイソブチル、フタル酸ジブチル、フタル酸ジヘプチル、フタル酸ジ−２−エチルヘキシル、フタル酸ジイソオクチル、フタル酸ジ−ｎ−オクチル、フタル酸ジノニル、フタル酸ジイソノニル、フタル酸ジイソデシル、フタル酸ジウンデシル、フタル酸ジトリデシル、フタル酸ジシクロヘキシル、フタル酸ブチルベンジル、フタル酸ブチルラウリル、フタル酸メチルオレイル、フタル酸オクチルデシル、フマル酸ジブチル、フマル酸ジオクチルなどがある。
【０２０１】
（ｃ）芳香族カルボン酸エステル系可塑剤
トリメリット酸トリオクチル、トリメリット酸トリ−ｎ−オクチル、オキシ安息香酸オクチルなどがある。
【０２０２】
（ｄ）脂肪族二塩基酸エステル系可塑剤
アジピン酸ジブチル、アジピン酸ジ−ｎ−ヘキシル、アジピン酸ジ−２−エチルヘキシル、アジピン酸ジ−ｎ−オクチル、アジピン酸−ｎ−オクチル−ｎ−デシル、アジピン酸ジイソデシル、アジピン酸ジカプリル、アゼライン酸ジ−２−エチルヘキシル、セバシン酸ジメチル、セバシン酸ジエチル、セバシン酸ジブチル、セバシン酸ジ−ｎ−オクチル、セバシン酸ジ−２−エチルヘキシル、セバシン酸ジ−２−エトキシエチル、コハク酸ジオクチル、コハク酸ジイソデシル、テトラヒドロフタル酸ジオクチル、テトラヒドロフタル酸ジ−ｎ−オクチルなどがある。
【０２０３】
（ｅ）脂肪酸エステル誘導体
オレイン酸ブチル、グリセリンモノオレイン酸エステル、アセチルリシノール酸メチル、ペンタエリスリトールエステル、ジペンタエリスリトールヘキサエステル、トリアセチン、トリブチリンなどがある。
【０２０４】
（ｆ）オキシ酸エステル系可塑剤
アセチルリシノール酸メチル、アセチルリシノール酸ブチル、ブチルフタリルブチルグリコレート、アセチルクエン酸トリブチルなどがある。
【０２０５】
（ｇ）エポキシ可塑剤
エポキシ化大豆油、エポキシ化アマニ油、エポキシステアリン酸ブチル、エポキシステアリン酸デシル、エポキシステアリン酸オクチル、エポキシステアリン酸ベンジル、エポキシヘキサヒドロフタル酸ジオクチル、エポキシヘキサヒドロフタル酸ジデシルなどがある。
【０２０６】
（ｈ）二価アルコールエステル系可塑剤
ジエチレングリコールジベンゾエート、トリエチレングリコールジ−２−エチルブチラートなどがある。
【０２０７】
（ｉ）含塩素可塑剤
塩素化パラフィン、塩素化ジフェニル、塩素化脂肪酸メチル、メトキシ塩素化脂肪酸メチルなどがある。
【０２０８】
（ｊ）ポリエステル系可塑剤
ポリプロピレンアジペート、ポリプロピレンセバケート、ポリエステル、アセチル化ポリエステルなどがある。
【０２０９】
（ｋ）スルホン酸誘導体
ｐ−トルエンスルホンアミド、ｏ−トルエンスルホンアミド、ｐ−トルエンスルホンエチルアミド、ｏ−トルエンスルホンエチルアミド、トルエンスルホン−Ｎ−エチルアミド、ｐ−トルエンスルホン−Ｎ−シクロヘキシルアミドなどがある。
【０２１０】
（ｌ）クエン酸誘導体
クエン酸トリエチル、アセチルクエン酸トリエチル、クエン酸トリブチル、アセチルクエン酸トリブチル、アセチルクエン酸トリ−２−エチルヘキシル、アセチルクエン酸−ｎ−オクチルデシルなどがある。
【０２１１】
（ｍ）その他
ターフェニル、部分水添ターフェニル、ショウノウ、２−ニトロジフェニル、ジノニルナフタリン、アビエチン酸メチルなどがある。
【０２１２】
各層に添加できる滑剤としては、例えば下記のものが挙げられるがこれらに限定されるものではない。
【０２１３】
（ａ）炭化水素系化合物
流動パラフィン、パラフィンワックス、マイクロワックス、低重合ポリエチレンなどがある。
【０２１４】
（ｂ）脂肪酸系化合物
ラウリン酸、ミリスチン酸、パルチミン酸、ステアリン酸、アラキジン酸、ベヘン酸などがある。
【０２１５】
（ｃ）脂肪酸アミド系化合物
ステアリルアミド、パルミチルアミド、オレインアミド、メチレンビスステアロアミド、エチレンビスステアロアミドなどがある。
【０２１６】
（ｄ）エステル系化合物
脂肪酸の低級アルコールエステル、脂肪酸の多価アルコールエステル、脂肪酸ポリグリコールエステルなどがある。
【０２１７】
（ｅ）アルコール系化合物
セチルアルコール、ステアリルアルコール、エチレングリコール、ポリエチレングリコール、ポリグリセロールなどがある。
【０２１８】
（ｆ）金属石けん
ステアリン酸鉛、ステアリン酸カドミウム、ステアリン酸バリウム、ステアリン酸カルシウム、ステアリン酸亜鉛、ステアリン酸マグネシウムなどがある。
【０２１９】
（ｇ）天然ワックス
カルナバロウ、カンデリラロウ、蜜ロウ、鯨ロウ、イボタロウ、モンタンロウなどがある。
【０２２０】
（ｈ）その他
シリコーン化合物、フッ素化合物などがある。
【０２２１】
各層に添加できる紫外線吸収剤として、例えば下記のものが挙げられるがこれらに限定されるものではない。
【０２２２】
（ａ）ベンゾフェノン系
２−ヒドロキシベンゾフェノン、２，４−ジヒドロキシベンゾフェノン、２，２’，４−トリヒドロキシベンゾフェノン、２，２’，４，４’−テトラヒドロキシベンゾフェノン、２，２’−ジヒドロキシ４−メトキシベンゾフェノンなどがある。
【０２２３】
（ｂ）サルシレート系
フェニルサルシレート、２，４−ジ−ｔ−ブチルフェニル−３，５−ジ−ｔ−ブチル−４−ヒドロキシベンゾエートなどがある。
【０２２４】
（ｃ）ベンゾトリアゾール系
（２’−ヒドロキシフェニル）ベンゾトリアゾール、（２’−ヒドロキシ５’−メチルフェニル）ベンゾトリアゾール、（２’−ヒドロキシ５’−メチルフェニル）ベンゾトリアゾール、（２’−ヒドロキシ３’−ターシャリブチル５’−メチルフェニル）５−クロロベンゾトリアゾールがある。
【０２２５】
（ｄ）シアノアクリレート系
エチル−２−シアノ−３，３−ジフェニルアクリレート、メチル２−カルボメトキシ３（パラメトキシ）アクリレートなどがある。
【０２２６】
（ｅ）クエンチャー（金属錯塩系）
ニッケル（２，２’チオビス（４−ｔ−オクチル）フェノレート）ノルマルブチルアミン、ニッケルジブチルジチオカルバメート、ニッケルジブチルジチオカルバメート、コバルトジシクロヘキシルジチオホスフェートなどがある。
【０２２７】
（ｆ）ＨＡＬＳ（ヒンダードアミン）
ビス（２，２，６，６−テトラメチル−４−ピペリジル）セバケート、ビス（１，２，２，６，６−ペンタメチル−４−ピペリジル）セバケート、１−［２−〔３−（３，５−ジ−ｔ−ブチル−４−ヒドロキシフェニル）プロピオニルオキシ〕エチル］−４−〔３−（３，５−ジ−ｔ−ブチル−４−ヒドロキシフェニル）プロピオニルオキシ〕−２，２，６，６−テトラメチルピリジン、８−ベンジル−７，７，９，９−テトラメチル−３−オクチル−１，３，８−トリアザスピロ〔４，５〕ウンデカン−２，４−ジオン、４−ベンゾイルオキシ−２，２，６，６−テトラメチルピペリジンなどがある。
【０２２８】
次に図面を用いて本発明の電子写真方法ならびに電子写真装置を詳しく説明する。
図６は、本発明の電子写真プロセス及び電子写真装置を説明するための概略図であり、下記のような例も本発明の範疇に属するものである。
図６において、感光体１は少なくとも感光層が設けられ、最表面層にフィラーを含有してなる。感光体１はドラム状の形状を示しているが、シート状、エンドレスベルト状のものであっても良い。帯電チャージャー３、転写前チャージャー７、転写チャージャー１０、分離チャージャー１１、クリーニング前チャージャー１３には、コロトロン、スコロトロン、固体帯電器（ソリッド・ステート・チャージャー）、帯電ローラ等が用いられ、公知の手段がすべて使用可能である。
【０２２９】
転写手段には、一般に上記の帯電器が使用できるが、図に示されるように転写チャージャーと分離チャージャーを併用したものが効果的である。
また、画像露光部５、除電ランプ２等の光源には、蛍光灯、タングステンランプ、ハロゲンランプ、水銀灯、ナトリウム灯、発光ダイオード、半導体レーザー、エレクトロルミネッセンスなどの発光物全般を用いることができる。そして、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
光源等は、図６に示される工程の他に光照射を併用した転写工程、除電工程、クリーニング工程、あるいは前露光などの工程を設けることにより、感光体に光が照射される。
【０２３０】
ところで、現像ユニット６により感光体１上に現像されたトナーは、転写紙９に転写されるが、全部が転写されるわけではなく、感光体１上に残存するトナーも生ずる。このようなトナーは、ファーブラシ１４およびブレード１５により、感光体より除去される。クリーニングは、クリーニングブラシだけで行なわれることもあり、クリーニングブラシにはファーブラシ、マグファーブラシを始めとする公知のものが用いられる。
【０２３１】
電子写真感光体に正帯電を施し、画像露光を行うと、感光体表面上には正の静電潜像が形成される。これを負極性のトナーで現像すれば、ポジ画像が得られるし、また正極性のトナーで現像すれば、ネガ画像が得られる。負帯電の場合は正負が逆転し、逆の結果が得られる。
かかる現像手段には、公知の方法が適用されるし、また、除電手段にも公知の方法が用いられる。
【０２３２】
図７には、本発明による電子写真プロセスの別の例を示す。感光体２１は少なくとも感光層を有し、さらに最表面層にフィラーを含有しており、駆動ローラ２２ａ、２２ｂにより駆動され、帯電器２３による帯電、光源２４による像露光、現像（図示せず）、帯電器２５を用いる転写、光源２６によるクリーニング前露光、ブラシ２７によるクリーニング、光源２８による除電が繰返し行なわれる。図７においては、感光体２１（勿論この場合は支持体が透光性である）に支持体側よりクリーニング前露光の光照射が行なわれる。
【０２３３】
以上の図示した電子写真プロセスは、本発明における実施形態を例示するものであって、もちろん他の実施形態も可能である。例えば、図７において支持体側よりクリーニング前露光を行っているが、これは感光層側から行ってもよいし、また、像露光、除電光の照射を支持体側から行ってもよい。
一方、光照射工程は、像露光、クリーニング前露光、除電露光が図示されているが、他に転写前露光、像露光のプレ露光、およびその他公知の光照射工程を設けて、感光体に光照射を行うこともできる。
【０２３４】
以上に示すような画像形成手段は、複写装置、ファクシミリ、プリンター内に固定して組み込まれていてもよいが、プロセスカートリッジの形でそれら装置内に組み込まれてもよい。プロセスカートリッジとは、感光体を内蔵し、他に帯電手段、露光手段、現像手段、転写手段、クリーニング手段、除電手段を含んだ１つの装置（部品）である。プロセスカートリッジの形状等は多く挙げられるが、一般的な例として、第８図に示すものが挙げられる。感光体１６は、導電性支持体上に、少なくとも感光層を有し、かつ最表面層にフィラーを含有してなる。
【０２３５】
【実施例】
以下、本発明について実施例を挙げて説明するが、本発明が実施例により制約を受けるものではない。なお、部はすべて重量部である。
【０２３６】
（実施例１）
アルミニウムシリンダー上に下記組成の下引き層塗工液、電荷発生層塗工液、および電荷輸送層塗工液を、浸漬塗工によって順次塗布、乾燥し、３．５μｍの下引き層、０．２μｍの電荷発生層、２３μｍの電荷輸送層を形成した（感光体１）。
【０２３７】
下引き層塗工液：
二酸化チタン粉末　　　　　　　　　　　　　　　　　　　　　４００部
メラミン樹脂　　　　　　　　　　　　　　　　　　　　　　　　６５部
アルキッド樹脂　　　　　　　　　　　　　　　　　　　　　　１２０部
２−ブタノン　　　　　　　　　　　　　　　　　　　　　　　４００部
【０２３８】
電荷発生層塗工液：
下記構造のフルオレノン系ビスアゾ顔料　　　　　　　　　　　　１２部
【化１２５】
2004062131.tif 000117
ポリビニルブチラール　　　　　　　　　　　　　　　　　　　　　５部
２−ブタノン　　　　　　　　　　　　　　　　　　　　　　　２００部
シクロヘキサノン　　　　　　　　　　　　　　　　　　　　　４００部
【０２３９】
電荷輸送層塗工液：
ポリカーボネート樹脂（Ｚポリカ、帝人化成製）　　　　　　　　１０部
例示化合物３−４のアミン化合物　　　　　　　　　　　　　　　１０部
テトラヒドロフラン　　　　　　　　　　　　　　　　　　　　１００部
【０２４０】
以上のような組成で作製した電子写真感光体を、電子写真プロセス用カートリッジに装着し、帯電方式をコロナ帯電方式（スコロトロン型）、画像露光光源を６５５ｎｍの半導体レーザー（ＬＤ）を用いたリコー製ｉｍａｇｉｏ　ＭＦ２２００改造機にて暗部電位８００（−Ｖ）に設定した後、連続してトータル１０万枚印刷相当の繰り返し試験をおこなった。その際、初期画像及び繰り返し試験後の画像について評価を行った。また、初期及び繰り返し試験後の明部電位も測定した。結果を下記に示す。
【０２４１】
（実施例２〜４０）
実施例１において、例示化合物３−４のアミン化合物に代って前記具体例として示した化合物を用いた以外は、すべて実施例１と同様にして、電子写真感光体２〜４０を作製し、評価した。結果を同様に下記に示す。
【０２４２】
【表２３】
2004062131.tif 000118
【０２４３】
【表２４】
2004062131.tif 000119
【０２４４】
【表２５】
2004062131.tif 000120
【０２４５】
【表２６】
2004062131.tif 000121
【０２４６】
【表２７】
2004062131.tif 000122
【０２４７】
（実施例４１）
実施例１における電荷輸送層塗工液を、下記組成のものに変更した以外は、すべて実施例１と同様にして、電子写真感光体４１を作製した。
【０２４８】
電荷輸送層塗工液：
ポリカーボネート樹脂（Ｚポリカ、帝人化成製）　　　　　　　　１０部
例示化合物３−４のアミン化合物　　　　　　　　　　　　　　　　１部
下記構造式の電荷輸送物質　　　　　　　　　　　　　　　　　　　９部
【化１２６】
2004062131.tif 000123
テトラヒドロフラン　　　　　　　　　　　　　　　　　　　　１００部
【０２４９】
（実施例４２〜９５）
実施例４１において、例示化合物３−４のアミン化合物に代って前記具体例として示した化合物を用いた以外は、すべて実施例４１と同様にして、電子写真感光体４２〜９５を作製し、評価した。結果を下記に示す。
【０２５０】
【表２８】
2004062131.tif 000124
【０２５１】
【表２９】
2004062131.tif 000125
【０２５２】
【表３０】
2004062131.tif 000126
【０２５３】
（実施例９６〜９９）
実施例４１において、含有されるアミン化合物と電荷輸送物質の量を下記の量に変更した以外は、すべて実施例４１と同様にして、電子写真感光体９６〜９９を作製し、評価した。結果を同様に下記に示す。
アミン化合物　　　　　　　　　　　　　　　　　　　　　　　　　１部
電荷輸送物質　　　　　　　　　　　　　　　　　　　　　　　　　７部
【０２５４】
【表３１】
2004062131.tif 000127
【０２５５】
（実施例１００〜１０３）
実施例４１において、含有されるアミン化合物と電荷輸送物質の量を下記の量に変更した以外は、すべて実施例４１と同様にして、電子写真感光体１００〜１０３を作製し、評価した。結果を同様に下記に示す。
アミン化合物　　　　　　　　　　　　　　　　　　　　　　　　　５部
電荷輸送物質　　　　　　　　　　　　　　　　　　　　　　　　　５部
【０２５６】
【表３２】
2004062131.tif 000128
【０２５７】
（実施例１０４〜１０７）
実施例４１において、電荷輸送物質を以下の材料に変更した以外は、すべて実施例４１と同様にして、電子写真感光体１０４〜１０７を作製し、評価した。結果を同様に下記に示す。
【化１２７】
2004062131.tif 000129
【０２５８】
【表３３】
2004062131.tif 000130
【０２５９】
（実施例１０８〜１１１）
実施例４１において、電荷輸送物質を以下の材料に変更した以外は、すべて実施例４１と同様にして、電子写真感光体１０８〜１１１を作製し、評価した。結果を同様に下記に示す。
【化１２８】
2004062131.tif 000131
【０２６０】
【表３４】
2004062131.tif 000132
【０２６１】
（実施例１１２〜１１４）
実施例４１において、電荷輸送層に含有される電荷輸送物質及びバインダー樹脂を下記の材料に変更した以外は、すべて実施例４１と同様にして、電子写真感光体１１２〜１１４を作製し、評価した。結果を同様に下記に示す。
下記構造式の高分子電荷輸送物質　　　　　　　　　　　　　　　１９部
【化１２９】
2004062131.tif 000133
【０２６２】
【表３５】
2004062131.tif 000134
【０２６３】
（実施例１１５〜１１６）
実施例４１において、電荷輸送層に含有される電荷輸送物質及びバインダー樹脂を下記の材料に変更した以外は、すべて実施例４１と同様にして、電子写真感光体１１５〜１１６を作製し、評価した。結果を同時に下記に示す。
下記構造式の高分子電荷輸送物質　　　　　　　　　　　　　　　１９部
【化１３０】
2004062131.tif 000135
【０２６４】
【表３６】
2004062131.tif 000136
【０２６５】
（実施例１１７〜１１８）
実施例４１において、電荷輸送層に含有される電荷輸送物質及びバインダー樹脂を下記の材料に変更した以外は、すべて実施例４１と同様にして、電子写真感光体１１７〜１１８を作製し、評価した。結果を同様に下記に示す。
下記構造式の高分子電荷輸送物質　　　　　　　　　　　　　　　１９部
【化１３１】
2004062131.tif 000137
【０２６６】
【表３７】
2004062131.tif 000138
【０２６７】
（実施例１１９〜１２３）
実施例４１において、バインダー樹脂を下記の材料に変更した以外は、すべて実施例４１と同様にして、電子写真感光体１１９〜１２３を作製し、評価した。結果を同様に下記に示す。
ポリアリレート樹脂（Ｕポリマー、ユニチカ製）　　　　　　　　１０部
【０２６８】
【表３８】
2004062131.tif 000139
【０２６９】
（実施例１２４〜１２６）
実施例４１における電荷発生層塗工液、電荷輸送層塗工液を下記のものに変更した以外は、実施例４１と同様にして、電子写真感光体１２４〜１２６を作製し、評価した。結果を同様に下記に示す。
【０２７０】
電荷発生層塗工液：
図９の粉末ＸＤスペクトルを有する
オキソチタニウムフタロシアニン　　　　　　　　　　　　　　　　８部
ポリビニルブチラール　　　　　　　　　　　　　　　　　　　　　　５部
２−ブタノン　　　　　　　　　　　　　　　　　　　　　　　　４００部
【０２７１】
電荷輸送層塗工液：
ポリカーボネート樹脂（Ｃポリカ）　　　　　　　　　　　　　　　１０部
例示化合物３−５のアミン化合物　　　　　　　　　　　　　　　　　１部
下記構造式の電荷輸送物質　　　　　　　　　　　　　　　　　　　　７部
【化１３２】
2004062131.tif 000140
トルエン　　　　　　　　　　　　　　　　　　　　　　　　　　　７０部
【０２７２】
【表３９】
2004062131.tif 000141
【０２７３】
（実施例１２７〜１２８）
実施例１２４における電荷輸送物質を下記のものに変更した以外は、同様に操作して、電子写真感光体１２７〜１２８を作製し、評価した。結果を同様に下記に示す。
【化１３３】
2004062131.tif 000142
【０２７４】
【表４０】
2004062131.tif 000143
【０２７５】
（比較例１）
実施例４１において、アミン化合物を下記のスチルベン化合物にした以外は、すべて実施例４１と同様にして、比較電子写真感光体１を作製し、評価した。結果を下記に示す。
【０２７６】
【化１３４】
2004062131.tif 000144
【０２７７】
（比較例２）
実施例４１において、電荷輸送層形成用塗工液にアミン化合物を加えず、電荷輸送物質の重量を１０部とした以外は、すべて実施例４１と同様にして、比較電子写真感光体２を作製し、評価した。結果を下記に示す。
【０２７８】
（比較例３）
実施例１００において、アミン化合物を下記のテトラフェニルメタン化合物にした以外は、すべて実施例１００と同様にして、比較電子写真感光体３を作製し、評価した。結果を下記に示す。
【化１３５】
2004062131.tif 000145
【０２７９】
（比較例４）
実施例４１において、アミン化合物を下記のヒンダードアミン系酸化防止剤にした以外は、すべて実施例４１と同様にして、比較電子写真感光体４を作製し、評価した。結果を下記に示す。
【化１３６】
2004062131.tif 000146
【０２８０】
【表４１】
2004062131.tif 000147
【０２８１】
以上の評価結果から、本発明のアミン化合物を含有した感光体では１０万枚印刷後においても明部電位上昇は少なく、高画質画像が安定に得られることが確認された。一方、比較感光体１、３、４は、明部電位が初期から非常に高く、画像濃度の低下や解像度の低下を引き起こしており、１０万枚印刷後では階調性が著しく低下したことによって画像の判別が不可能であった。また、比較感光体２は明部電位の上昇は比較的小さいものの、本発明の感光体と比べ、繰り返し使用による解像度低下が大きい。
【０２８２】
（実施例１２９〜１３８、比較例５）
また、電子写真感光体１、８、１１、３７、３８、３９、４０、４１、９６、１２８及び比較感光体２について５０ｐｐｍの窒素酸化物（ＮＯｘ）ガス濃度に調整されたデシケータ中に４日間放置し、前後における画像評価を行った。結果を下記に示す。
【０２８３】
【表４２】
2004062131.tif 000148
【０２８４】
以上の評価結果より、感光体の最表面に本発明のアミン化合物を含有させることによって、酸化性ガスに対する耐性、すなわち解像度低下抑止が大幅に向上することがわかる。一方、比較感光体２は初期画像品質は良好であるが、酸化性ガスにより著しい解像度の低下がおこることがわかる。
【０２８５】
【発明の効果】
以上説明したように、請求項１〜２２の、導電性支持体上に前記一般式（１）〜（２２）で表される少なくとも１つのジアルキルアミノ基を有するアミン化合物を有効成分として含有する感光層を有する電子写真感光体によれば、繰り返し使用、および酸化性ガスなどに対する環境耐性が大幅に向上するため、高耐久性を有し、長期にわたって高解像度の画質が得られる感光体を得ることが可能となった。
【０２８６】
請求項２３によれば、感光層において、電荷輸送物質と、請求項１から２２のいずれか１項に記載の前記一般式（１）から（２２）で表されるアミン化合物の中から少なくともいずれか１つが含有されていることを特徴とする電子写真感光体により、繰り返し使用、および酸化性ガスなどに対する環境耐性が大幅に向上するため、高耐久性を有し、長期にわたって高解像度の画質が得られる感光体を得ることが可能となった。
【０２８７】
請求項２４によれば、請求項２３記載の電荷輸送物質が前記一般式（２３）で表されるスチルベン化合物であることを特徴とする電子写真感光体により、高耐久性を有し、長期にわたって高解像度の画質が得られる感光体を得ることが可能となった。
【０２８８】
請求項２５によれば、請求項２４記載の電荷輸送物質が前記一般式（２４）で表されるアミノビフェニル化合物であることを特徴とする電子写真感光体により、高耐久性を有し、長期にわたって高解像度の画質が得られる感光体を得ることが可能となった。
【０２８９】
請求項２６によれば、請求項２３記載の電荷輸送物質が、高分子型電荷輸送物質であることを特徴とする電子写真感光体により、物質耐摩耗性が優れた高分子型電荷輸送物質のため、さらに高耐久性が向上し、長期にわたって高解像度の画質が得られる感光体を得ることが可能となった。
【０２９０】
請求項２７によれば、請求項２６記載の高分子型電荷輸送物質が前記一般式（２５）で表される物質であることを特徴とする電子写真感光体により、物質耐摩耗性が優れた高分子型電荷輸送物質のため、高耐久性が向上し、長期にわたって高解像度の画質が得られる感光体を得ることが可能となった。
【０２９１】
請求項２８によれば、請求項２７記載の高分子型電荷輸送物質が前記一般式（２６　）で表される物質であることを特徴とする電子写真感光体により、物質耐摩耗性が優れた高分子型電荷輸送物質のため、高耐久性が向上し、長期にわたって高解像度の画質が得られる感光体を得ることが可能となった。
【０２９２】
請求項２９によれば、電子写真感光体に、少なくとも帯電、画像露光、現像、転写が繰り返し行われる電子写真方法において、該電子写真感光体が請求項１から２８のいずれか１項に記載の電子写真感光体であることを特徴とする電子写真方法により、電子写真感光体の高耐久化と高画質化の両立が実現され、高画質画像が長期に渡って安定に得られる電子写真方法が可能になった。
【０２９３】
請求項３０によれば、電子写真感光体に、少なくとも帯電、画像露光、現像、転写を繰り返し行い、かつ画像露光がレーザダイオード及び発光ダイオードを含むデジタル方式によって感光体上に静電潜像の書き込みが行われる電子写真方法において、該電子写真感光体が請求項１から２８のいずれか１項に記載の電子写真感光体であることを特徴とする電子写真方法により、電子写真感光体の高耐久化と高画質化の両立が実現され、高解像力の高画質画像が長期に渡って安定に得られる電子写真方法が可能になった。
【０２９４】
請求項３１によれば、少なくとも帯電手段、画像露光手段、現像手段、転写手段および電子写真感光体を具備してなる電子写真装置であって、該電子写真感光体が請求項１から２８のいずれか１項に記載の電子写真感光体であることを特徴とする電子写真装置により、電子写真感光体の高耐久化と高画質化の両立が実現され、高画質画像が長期に渡って安定に得られる電子写真装置が提供される。
【０２９５】
請求項３２によれば、少なくとも帯電手段、画像露光手段、現像手段、転写手段および電子写真感光体を具備してなる電子写真装置において、画像露光がレーザダイオード及び発光ダイオードを含むデジタル方式によって感光体上に静電潜像の書き込みが行われるデジタル方式の電子写真装置であって、該電子写真感光体が請求項１から２８のいずれか１項に記載の電子写真感光体であることを特徴とする電子写真装置により、電子写真感光体の高耐久化と高画質化の両立が実現され、高解像力の高画質画像が長期に渡って安定に得られる電子写真装置が提供される。
【０２９６】
請求項３３によれば、少なくとも電子写真感光体を具備してなる電子写真装置用プロセスカートリッジであって、該電子写真感光体が請求項１から２８のいずれか１項に記載の電子写真感光体であることを特徴とする電子写真装置用プロセスカートリッジにより、高画質画像が長期に渡って安定に得られる電子写真装置用プロセスカートリッジが提供される。
【図面の簡単な説明】
【図１】本発明の導電性支持体上に感光層を有する感光体を表わす断面図である。
【図２】本発明の支持体上に電荷発生層と電荷輸送層の順の感光体の断面図である。
【図３】本発明の支持体上に感光層と表面保護層を有する感光体の断面図である。
【図４】本発明の支持体、電荷発生層、輸送層、保護層の順の感光体の断面図である。
【図５】本発明の支持体、電荷輸送層、発生層、保護層の順の感光体の断面図である。
【図６】本発明の電子写真プロセス及び装置を説明するための概略図である。
【図７】本発明による電子写真プロセスの別の例を示す概略図である。
【図８】本発明の電子写真装置のプロセスカートリッジの一例を示す概略図である。
【図９】本発明の感光体の電荷発生層用フタロシアニンの粉末ＸＤスペクトルを示す。
【符号の説明】
１　感光体
２　除電ランプ
３　帯電チャージャー
４　イレーサー
５　画像露光部
６　現像ユニット
７　転写前チャージャー
８　レジストローラ
９　転写紙
１０　転写チャージャー
１１　分離チャージャー
１２　分離爪
１３　クリーニング前チャージャー
１４　ファーブラシ
１５　クリーニングブラシ
１６　感光体
１７　帯電チャージャー
１８　クリーニングブラシ
１９　画像露光部
２０　現像ローラ
２１　感光体
２２　駆動ローラ
２３　帯電チャージャー
２４　像露光源
２５　チャージャー
２６　クリーニング前露光
２７　クリーニングブラシ
２８　除電光源
３１　導電性支持体
３３　感光層
３５　電荷発生層
３７　電荷輸送層
３９　保護層
【図１】
2004062131.tif 000182
【図２】
2004062131.tif 000183
【図３】
2004062131.tif 000184
【図４】
2004062131.tif 000185
【図５】
2004062131.tif 000186
【図６】
2004062131.tif 000187
【図７】
2004062131.tif 000188
【図８】
2004062131.tif 000189
【図９】
2004062131.tif 000190